(57)【要約】  少なくとも１つのビニル芳香族炭化水素を主体とする重合体ブロックと少なくとも１つの共役ジエン化合物を主体とする重合体ブロックとを含有し、かつ、重量平均分子量が３万以上５０万以下である成分（Ａ）と、少なくとも２つのビニル芳香族炭化水素を主体とする重合体ブロックと少なくとも１つの共役ジエン化合物を主体とする重合体ブロックとを含有し、かつ、重量平均分子量が５万以上１００万以下である成分（Ｂ）と、を含み、所定の要件を満たす水素添加ブロック共重合体組成物。【特許請求の範囲】
【請求項１】
少なくとも１つのビニル芳香族炭化水素を主体とする重合体ブロックと少なくとも１つの共役ジエン化合物を主体とする重合体ブロックとを含有し、かつ、重量平均分子量が３万以上５０万以下である成分（Ａ）と、
少なくとも２つのビニル芳香族炭化水素を主体とする重合体ブロックと少なくとも１つの共役ジエン化合物を主体とする重合体ブロックとを含有し、かつ、重量平均分子量が５万以上１００万以下である成分（Ｂ）と、
を含み、
下記（ａ）〜（ｃ）の要件を満たす、水素添加ブロック共重合体組成物：
（ａ）前記共役ジエン化合物に基づく不飽和二重結合のトータル水素添加率Ｈ（％）が５〜９０％
（ｂ）−１００℃から０℃における損失係数ｔａｎδの最大値が０．４〜４．０
（ｃ）前記成分（Ａ）と成分（Ｂ）の重量平均分子量の比
（成分（Ｂ）の重量平均分子量）／（成分（Ａ）の重量平均分子量）が１．３〜１０。
【請求項２】
前記成分（Ａ）が２０質量％以上９０質量％以下であり、前記成分（Ｂ）が１０質量％以上８０質量％以下である、請求項１に記載の水素添加ブロック共重合体組成物。
【請求項３】
ＳＰ値が１７．２（ＭＰａ）１／２以上、１７．７（ＭＰａ）１／２以下である、請求項１又は２に記載の水素添加ブロック共重合体組成物。
【請求項４】
前記共役ジエン化合物を主体とする重合体ブロックのＳＰ値が１６．８（ＭＰａ）１／２以上、１７．５（ＭＰａ）１／２以下である、請求項１〜３のいずれか一項に記載の水素添加ブロック共重合体組成物。
【請求項５】
前記成分（Ｂ）の重量平均分子量が１４万以上６０万以下である、請求項１〜４のいずれか一項に記載の水素添加ブロック共重合体組成物。
【請求項６】
前記成分（Ｂ）が、２つのビニル芳香族炭化水素を主体とする重合体ブロックと、少なくとも１つの共役ジエン化合物を主体とする重合体ブロックと、を含有する、請求項１〜５のいずれか一項に記載の水素添加ブロック共重合体組成物。
【請求項７】
前記成分（Ｂ）の重量平均分子量が２０万以上６０万以下である、請求項１〜６のいずれか一項に記載の水素添加ブロック共重合体組成物。
【請求項８】
前記共役ジエン化合物がブタジエンである、請求項１〜７のいずれか一項に記載の水素添加ブロック共重合体組成物。
【請求項９】
前記水素添加ブロック共重合体組成物中のビニル芳香族炭化水素単量体単位の含有量が５質量％以上３５質量％未満である、請求項１〜８のいずれか一項に記載の水素添加ブロック共重合体組成物。
【請求項１０】
前記水素添加ブロック共重合体組成物中のビニル芳香族炭化水素単量体単位の含有量が５質量％以上２０質量％未満である、請求項１〜９のいずれか一項に記載の水素添加ブロック共重合体組成物。
【請求項１１】
前記損失係数ｔａｎδの最大値が０．７〜１．６である、請求項１〜１０のいずれか一項に記載の水素添加ブロック共重合体組成物。
【請求項１２】
前記損失係数ｔａｎδの最大値が０．９〜１．６である、請求項１〜１１のいずれか一項に記載の水素添加ブロック共重合体組成物。
【請求項１３】
前記損失係数ｔａｎδの最大値をとるときの温度が−７５℃以上−５０℃以下である、請求項１〜１２のいずれか一項に記載の水素添加ブロック共重合体組成物。
【請求項１４】
前記成分（Ａ）の重量平均分子量が７万以上３０万以下である、請求項１〜１３のいずれか一項に記載の水素添加ブロック共重合体組成物。
【請求項１５】
請求項１〜１４のいずれか一項に記載の水素添加ブロック共重合体組成物を含む粘接着剤組成物であって、さらに、
該粘接着剤組成物に含まれる重合体の合計１００質量部に対して、
２０〜５００質量部の粘着付与剤と、
０〜３００質量部の軟化剤と、
を含有する、粘接着剤組成物。
【請求項１６】
ビニル芳香族系エラストマーを更に含有する、請求項１５に記載の粘接着剤組成物。
【請求項１７】
前記ビニル芳香族系エラストマーが、少なくとも１つのビニル芳香族炭化水素を主体とする重合体ブロックと少なくとも１つの共役ジエン化合物を主体とする重合体ブロックとを含有し、かつ−１００℃から０℃における損失係数ｔａｎδの最大値が０．４未満であり、かつ、前記共役ジエン化合物に基づく不飽和二重結合の水素添加率Ｈ（％）が５〜９０％である、請求項１６に記載の粘接着剤組成物。
【請求項１８】
共役ジエン系合成ゴムを更に含有する、請求項１５〜１７のいずれか一項に記載の粘接着剤組成物。
【請求項１９】
天然ゴムを更に含有する、請求項１５〜１８のいずれか一項に記載の粘接着剤組成物。
【発明の詳細な説明】
【技術分野】
【０００１】
本発明は、水素添加ブロック共重合体組成物とそれを用いた粘接着剤組成物に関する。
【背景技術】
【０００２】
近年、省エネルギー、省資源、環境負荷低減などの観点から、ホットメルト型の粘接着剤が広く利用されるようになっており、ホットメルト型粘接着剤のベースポリマーとして、ビニル芳香族単量体−共役ジエン単量体系ブロック共重合体（例えば、ＳＢＳ：スチレン−ブタジエン−スチレン−ブロック共重合体など）が広く用いられている。しかしながら、これらブロック共重合体を使用して得られる粘接着剤組成物については、保持力、タック、粘着力のバランスが不充分でありこれらの改良が望まれてきた。【０００３】
その改良方法として、例えば、特許文献１には、トリブロック共重合体とジブロック共重合体よりなる粘接着剤組成物が開示されている。更に特許文献２では、特定の２官能性カップリング剤（特定のジハロゲン化合物）でカップリングさせて得られるブロック共重合体よりなる粘接着剤組成物が開示されている。更にまた特許文献３では、ビニル芳香族単量体と共役ジエン単量体とのブロック共重合体を特定の割合で水素添加（以下、単に「水添」ともいう）したブロック共重合体よりなる粘接着剤組成物が開示されている。
【先行技術文献】
【特許文献】
【０００４】
【特許文献１】特開昭６１−２７８５７８号公報
【特許文献２】特開昭６３−２４８８１７号公報
【特許文献３】特開平０５−９８１３０号公報
【発明の概要】
【発明が解決しようとする課題】
【０００５】
しかしながら、上述した従来提案されている技術においても、保持力、タック、粘着力のバランスを十分に改善できたとはいえず、特にタックにおいては更なる改善が望まれている。さらにこれらの粘接着特性と粘接着剤の風合い（凹凸追従性）のバランスも不十分である。【０００６】
本発明は、上述した従来技術の問題点に鑑みてなされたものであって、優れた粘接着特性、すなわち保持力、タック及び粘着力、なかでも特に、優れたタックを有し、粘接着剤組成物とした際の粘接着特性及び粘接着剤の風合いにおける優れた物性および、それらのバランスを発揮できる水素添加ブロック共重合体組成物、及び該水素添加ブロック共重合体組成物を含む粘接着剤組成物を提供することを目的とする。
【課題を解決するための手段】
【０００７】
本発明者らは、前記従来技術の問題点を解決するために鋭意研究を重ねた結果、特定構造の水素添加ブロック共重合体組成物が上述した従来技術の課題を解決し得ることを見出し、さらに当該水素添加ブロック共重合体組成物と粘着付与剤とを、それぞれ所定量含有する粘接着剤組成物も上述した従来技術の課題を解決し得ることを見出し、本発明を完成させるに至った。【０００８】
すなわち、本発明は以下のとおりである。
［１］
少なくとも１つのビニル芳香族炭化水素を主体とする重合体ブロックと少なくとも１つの共役ジエン化合物を主体とする重合体ブロックとを含有し、かつ、重量平均分子量が３万以上５０万以下である成分（Ａ）と、
少なくとも２つのビニル芳香族炭化水素を主体とする重合体ブロックと少なくとも１つの共役ジエン化合物を主体とする重合体ブロックとを含有し、かつ、重量平均分子量が５万以上１００万以下である成分（Ｂ）と、
を含み、
下記（ａ）〜（ｃ）の要件を満たす、水素添加ブロック共重合体組成物：
（ａ）前記共役ジエン化合物に基づく不飽和二重結合のトータル水素添加率Ｈ（％）が５〜９０％
（ｂ）−１００℃から０℃における損失係数ｔａｎδの最大値が０．４〜４．０
（ｃ）前記成分（Ａ）と成分（Ｂ）の重量平均分子量の比
（成分（Ｂ）の重量平均分子量）／（成分（Ａ）の重量平均分子量）が１．３〜１０。
［２］
前記成分（Ａ）が２０質量％以上９０質量％以下であり、前記成分（Ｂ）が１０質量％以上８０質量％以下である、［１］に記載の水素添加ブロック共重合体組成物。
［３］
ＳＰ値が１７．２（ＭＰａ）１／２以上、１７．７（ＭＰａ）１／２以下である、［１］又は［２］に記載の水素添加ブロック共重合体組成物。
［４］
前記共役ジエン化合物を主体とする重合体ブロックのＳＰ値が１６．８（ＭＰａ）１／２以上、１７．５（ＭＰａ）１／２以下である、［１］〜［３］のいずれかに記載の水素添加ブロック共重合体組成物。
［５］
前記成分（Ｂ）の重量平均分子量が１４万以上６０万以下である、［１］〜［４］のいずれかに記載の水素添加ブロック共重合体組成物。
［６］
前記成分（Ｂ）が、２つのビニル芳香族炭化水素を主体とする重合体ブロックと、少なくとも１つの共役ジエン化合物を主体とする重合体ブロックと、を含有する、［１］〜［５］のいずれかに記載の水素添加ブロック共重合体組成物。
［７］
前記成分（Ｂ）の重量平均分子量が２０万以上６０万以下である、［１］〜［６］のいずれかに記載の水素添加ブロック共重合体組成物。
［８］
前記共役ジエン化合物がブタジエンである、［１］〜［７］のいずれかに記載の水素添加ブロック共重合体組成物。
［９］
前記水素添加ブロック共重合体組成物中のビニル芳香族炭化水素単量体単位の含有量が５質量％以上３５質量％未満である、［１］〜［８］のいずれかに記載の水素添加ブロック共重合体組成物。
［１０］
前記水素添加ブロック共重合体組成物中のビニル芳香族炭化水素単量体単位の含有量が５質量％以上２０質量％未満である、請求項１〜９のいずれか一項に記載の水素添加ブロック共重合体組成物。
［１１］
前記損失係数ｔａｎδの最大値が０．７〜１．６である、［１］〜［１０］のいずれかに記載の水素添加ブロック共重合体組成物。
［１２］
前記損失係数ｔａｎδの最大値が０．９〜１．６である、［１］〜［１１」］のいずれかに記載の水素添加ブロック共重合体組成物。
［１３］
前記損失係数ｔａｎδの最大値をとるときの温度が−７５℃以上−５０℃以下である、［１］〜［１２］のいずれかに記載の水素添加ブロック共重合体組成物。
［１４］
前記成分（Ａ）の重量平均分子量が７万以上３０万以下である、［１］〜［１３］のいずれかに記載の水素添加ブロック共重合体組成物。
［１５］
［１］〜［１４］のいずれかに記載の水素添加ブロック共重合体組成物を含む粘接着剤組成物であって、さらに、
該粘接着剤組成物に含まれる重合体の合計１００質量部に対して、
２０〜５００質量部の粘着付与剤と、
０〜３００質量部の軟化剤と、
を含有する、粘接着剤組成物。
［１６］
ビニル芳香族系エラストマーを更に含有する、［１５］に記載の粘接着剤組成物。
［１７］
前記ビニル芳香族系エラストマーが、少なくとも１つのビニル芳香族炭化水素を主体とする重合体ブロックと少なくとも１つの共役ジエン化合物を主体とする重合体ブロックとを含有し、かつ−１００℃から０℃における損失係数ｔａｎδの最大値が０．４未満であり、かつ、前記共役ジエン化合物に基づく不飽和二重結合の水素添加率Ｈ（％）が５〜９０％である、［１６］に記載の粘接着剤組成物。
［１８］
共役ジエン系合成ゴムを更に含有する、［１５］〜［１７］のいずれかに記載の粘接着剤組成物。
［１９］
天然ゴムを更に含有する、請求項１５〜１８のいずれか一項に記載の粘接着剤組成物
【発明の効果】
【０００９】
本発明によれば、優れた保持力、タック及び粘着力、なかでも特に、優れたタックを有し、粘接着剤組成物とした際の粘接着特性、粘接着剤の風合いにおける優れた物性およびそれらのバランスを発揮できる水素添加ブロック共重合体組成物、及び該水素添加ブロック共重合体組成物を含む粘接着剤組成物を提供することができる。
【発明を実施するための形態】
【００１０】
以下、本発明を実施するための形態（以下、「本実施形態」という。）について詳細に説明する。本発明は、以下の実施形態に限定されるものではなく、その要旨の範囲内で種々変形して実施することができる。なお、以下において、重合体を構成する構成単位のことを「〜単量体単位」といい、重合体の材料として記載する場合は「単位」を省略し、単に「〜単量体」と記載する。
【００１１】
〔水素添加ブロック共重合体組成物〕
本実施形態の水素添加ブロック共重合体組成物は、少なくとも１つのビニル芳香族炭化水素を主体とする重合体ブロック（以下、単に「重合体ブロックＡｒ」とも表記する）と少なくとも１つの共役ジエン化合物を主体とする重合体ブロック（以下、単に「重合体ブロックＤ」とも表記する）とを含有し、かつ、重量平均分子量が３万以上５０万以下である成分（Ａ）と、少なくとも２つのビニル芳香族炭化水素を主体とする重合体ブロック（重合体ブロックＡｒ）と少なくとも１つの共役ジエン化合物を主体とする重合体ブロック（重合体ブロックＤ）とを含有し、かつ、重量平均分子量が５万以上１００万以下である成分（Ｂ）と、を含む。さらに、本実施形態の水素添加ブロック共重合体組成物は、下記（ａ）〜（ｃ）の要件を満たす：
（ａ）前記共役ジエン化合物に基づく不飽和二重結合のトータル水素添加率Ｈ（％）が５〜９０％
（ｂ）−１００℃から０℃における損失係数ｔａｎδの最大値が０．４〜４．０
（ｃ）前記成分（Ａ）と成分（Ｂ）の重量平均分子量の比
（成分（Ｂ）の重量平均分子量）／（成分（Ａ）の重量平均分子量）が１．３〜１０。
【００１２】
本実施形態の水素添加ブロック共重合体組成物は、上記のように構成されているため、優れた保持力、タック及び粘着力を有し、粘接着剤組成物とした際の粘接着特性、低溶融粘度特性及び粘接着剤の風合いにおける優れた物性バランスを発揮できる。
【００１３】
本実施形態において、成分（Ａ）及び／又は成分（Ｂ）のブロック共重合体中に、重合体ブロックＡｒ及び／又はＤが複数存在している場合には、各重合体ブロックＡｒ及びＤの重量平均分子量、組成、構造は同一であってもよいし、異なっていてもよい。
【００１４】
本明細書において「ビニル芳香族炭化水素を主体とする」とは、重合体ブロック中のビニル芳香族炭化水素単量体単位の含有量が、６０質量％以上であり、好ましくは８０質量％以上であり、より好ましくは９０質量％以上であり、さらに好ましくは９５質量％以上であることを意味する。
【００１５】
また、本明細書において「共役ジエン化合物を主体とする」とは、重合体ブロック中の共役ジエン化合物単量体単位の含有量が、６０質量％以上であり、好ましくは８０質量％以上であり、より好ましくは９０質量％以上であり、さらに好ましくは９５質量％以上であることを意味する。
【００１６】
水素添加ブロック共重合体組成物中の成分（Ａ）及び成分（Ｂ）の含有量は、好ましくは、成分（Ａ）が２０質量％以上９０質量％以下であり、かつ、成分（Ｂ）が１０質量％以上８０質量％以下である。成分（Ａ）及び成分（Ｂ）の含有量が上記範囲内であることにより、低溶融粘度特性及び粘接着特性が共に良好であり、さらにそのバランスにもより優れる水素添加ブロック共重合体組成物及び粘接着組成物が得られる傾向にある。同様の観点から、より好ましくは成分（Ａ）が３０質量％以上８０質量％以下であり、かつ、成分（Ｂ）が２０質量％以上７０質量％以下であり、さらに好ましくは成分（Ａ）が３５質量％以上７５質量％以下であり、かつ、成分（Ｂ）が２５量％以上６５質量％以下である。さらにより好ましくは成分（Ａ）が４０質量％以上７０質量％以下であり、かつ、成分（Ｂ）が３０質量％以上６０質量％以下である。
また、本実施形態の水素添加ブロック共重合体組成物は、成分（Ａ）、成分（Ｂ）以外の重合体を含んでいてもよいが、成分（Ａ）、成分（Ｂ）以外の重合体の含有率は５０質量％以下であることが好ましく、３０質量％以下であることがより好ましく、２０質量％以下であることがさらに好ましく、１０質量％以下であることがよりさらに好ましく、０質量％であることが特に好ましい。
【００１７】
成分（Ａ）及び成分（Ｂ）の含有量は、後述する製造方法の諸条件を調整することにより上記範囲内に制御することができる。また、成分（Ａ）及び成分（Ｂ）の含有量は、後述する実施例において記載する方法により測定することができる。
【００１８】
前記成分（Ａ）及び前記成分（Ｂ）からなる水素添加ブロック共重合体組成物の動的粘弾性スペクトルにおける−１００℃から０℃における損失係数（ｔａｎδ）の最大値は０．４〜４．０である。上記損失係数の最大値が０．４以上であることにより風合いやタックに優れた水素添加ブロック共重合体組成物及び粘接着組成物が得られ、４．０以下であることにより保持力に優れた水素添加ブロック共重合体組成物及び粘接着組成物が得られる。同様の観点から、０．５以上が好ましく、０．６以上がより好ましく、０．７以上がさらに好ましく、０．８以上がよりさらに好ましく、０．９以上がよりいっそうさらに好ましい。また、２以下が好ましく、１．８以下がより好ましく、１．６以下がさらに好ましい。損失係数（ｔａｎδ）の最大値が０．７〜１．６であることにより、特に風合いに優れ、０．９〜１．６であることにより、特にタックに優れる。
風合いに優れた水素添加ブロック共重合体組成物及び粘接着組成物は被着体の凹凸追従性に優れる。
また、−１００℃から０℃における損失係数（ｔａｎδ）の最大値を与える温度は、−７５℃〜−５０℃であることが好ましい。損失係数（ｔａｎδ）の最大値を与える温度がこの範囲にあると、低温特性が良好で、配合の自由度が高くなる。
【００１９】
水素添加ブロック共重合体組成物のｔａｎδを上記範囲に制御するためには、以下に限定されないが、例えば、成分（Ａ）、成分（Ｂ）における、ビニル芳香族炭化水素単量体単位の含有量、水素添加率等の水素添加ブロック共重合体の構造や水素添加ブロック共重合体組成物を製造する際の条件を調整すること等によって制御することができる。
【００２０】
なお、上記ｔａｎδの値の最大値を大きくするには、以下に限定されないが、例えば、重合反応時のモノマーの添加箇所を多くする、重合反応時の溶液の温度の最大値と最小値の差を小さくする、水素添加反応時における溶液の温度の最大値と最小値の差を小さくする、水素添加反応に用いる反応器の高さ（Ｈ）と内径（直径、Ｄ）の比を大きくするなどといったことが挙げられる。具体的には、ｔａｎδの値の最大値を０．４以上にするには、重合反応時のモノマー添加箇所は２個以上が好ましく、３個以上がより好ましく、重合反応時の溶液の温度の最大値と最小値の差は１５℃以下が好ましく、５℃以下がより好ましく、水素添加反応時における溶液の温度の最大値と最小値の差は１９℃以下が好ましく、５℃以下がより好ましく、水素添加反応に用いる反応器の高さ（Ｈ）と内径（直径、Ｄ）の比は５以上が好ましい。
【００２１】
また、ｔａｎδの値の最大値を小さくするには、以下に限定されないが、例えば、重合反応時のモノマーの添加箇所を少なくする、重合反応時の溶液の温度の最大値と最小値の差を大きくする、水素添加反応時における溶液の温度の最大値と最小値の差を大きくする、水素添加反応に用いる反応器の高さ（Ｈ）と内径（直径、Ｄ）の比を小さくするなどといったことが挙げられる。具体的には、ｔａｎδの値の最大値を４．０以下にするには、重合反応時のモノマー添加箇所は５箇所以下が好ましく、重合反応時の溶液の温度の最大値と最小値の差は０．１℃以上が好ましく、水素添加反応時における溶液の温度の最大値と最小値の差は０．１℃以上が好ましく、水素添加反応に用いる反応器の高さ（Ｈ）と内径（直径、Ｄ）の比は７以下が好ましい。
【００２２】
また、共役ジエン化合物単量体としてブタジエンを用いると、ｔａｎδの最大値が２．０以下になる傾向がある。さらに、ビニル芳香族炭化水素単量体単位の含有量が小さくなるとｔａｎδ値が大きくなる傾向がある。具体的には、上述の製造時の条件にもよるがビニル芳香族炭化水素単量体単位の含有量が２０質量％未満である場合、ｔａｎδの最大値が０．６以上の値をとる傾向にある。
【００２３】
該水素添加ブロック共重合体組成物に関して得られた動的粘弾性スペクトルにおいて、上記範囲に存在する損失係数のピークは、共役ジエン化合物を主体とする重合体ブロック（Ｄ）に起因するピークである。上記範囲以外においては、損失係数のピークが存在しても存在してなくてもよい。
【００２４】
動的粘弾性スペクトルは、上述のように製造方法の諸条件を調整することにより上記範囲内に制御することができる。また、該動的粘弾性のスペクトルは、後述する実施例において記載する方法により測定することができる。
【００２５】
成分（Ａ）の重量平均分子量に対する成分（Ｂ）の重量平均分子量の比（成分（Ｂ）の重量平均分子量）／（成分（Ａ）の重量平均分子量）は、１．３以上１０以下である。成分（Ａ）の重量平均分子量に対する成分（Ｂ）の重量平均分子量の比が上記範囲内であることにより、低溶融粘度特性、粘接着特性に優れ、またそのバランスも優れた水素添加ブロック共重合体組成物及び粘接着組成物が得られる。同様の観点から、好ましくは１．５以上８．０以下であり、より好ましくは１．８以上５．０以下である。成分（Ａ）及び成分（Ｂ）の含有量、重量平均分子量、及び重量平均分子量の比は、後述する製造方法の諸条件を調整することにより上記範囲内に制御することができる。また、成分（Ａ）及び成分（Ｂ）の含有量、重量平均分子量、及び重量平均分子量の比は、後述する実施例において記載する方法により測定することができる。以下、各成分についてより詳細に説明する。
【００２６】
〔ブロック共重合体〕
（成分（Ａ））
成分（Ａ）は、少なくとも一つのビニル芳香族炭化水素（ビニル芳香族炭化水素単量体単位）を主体とする重合体ブロック（Ａｒ）と少なくとも一つの共役ジエン化合物（共役ジエン化合物単量体単位）を主体とする重合体ブロック（Ｄ）と、を含有するブロック共重合体又はその混合物である。さらに、成分（Ａ）のブロック共重合体の重量平均分子量は、３０，０００以上５００，０００以下である。成分（Ａ）の重量平均分子量が３０，０００以上であることにより、生産性に優れ、また、成分（Ａ）の重量平均分子量が５００，０００以下であることにより、優れた低溶融粘度特性や風合いを有する水素添加ブロック共重合体組成物及び粘接着剤組成物が得られる。同様の観点から、好ましくは５０，０００以上であり、より好ましくは７０，０００以上である。また、好ましくは１７５，０００以下であり、より好ましくは１５０，０００以下である。なお、成分（Ａ）の重量平均分子量は実施例に記載する方法により求めることができる。
【００２７】
成分（Ａ）の構造としては、特に限定されないが、例えば、下記の式（i）〜（vi）が挙げられる。
【００２８】
（Ａｒ−Ｄ）ｎ                ・・・（i）
Ｄ−（Ａｒ−Ｄ）ｎ          ・・・（ii）
Ａｒ−（Ｄ−Ａｒ）ｎ        ・・・（iii）
Ａｒ−（Ｄ−Ａｒ）ｎ−Ｘ    ・・・（iv）
［（Ａｒ−Ｄ）ｋ］ｍ−Ｘ        ・・・（v）
［（Ａｒ−Ｄ）ｋ−Ａｒ］ｍ−Ｘ  ・・・（vi）
【００２９】
上記式（i）〜（vi）中、Ａｒはビニル芳香族炭化水素を主体とする重合体ブロック（Ａｒ）を表し、Ｄは共役ジエン化合物を主体とする重合体ブロック（Ｄ）を表し、Ｘは、カップリング剤の残基又は多官能有機リチウム等の重合開始剤の残基を表し、ｍ、ｎ及びｋは、１以上の整数を表し、１〜６の整数であることが好ましい。また、複数存在する場合のＡｒはビニル芳香族炭化水素単量体の種類や分子量が同じであっても異なってもよく、複数存在する場合のＤは共役ジエン化合物単量体の種類や分子量が同じであっても異なってもよい。
【００３０】
前記式（i）〜（ｖi）の中でも、Ａｒが１つであるブロック共重合体が好ましく、Ａｒ−Ｄ、Ｄ−Ａｒ−Ｄによって表されるブロック共重合体がより好ましい。成分（Ａ）がこのような構造を有することにより、より優れた低溶融粘度特性、粘着力、タック及び風合いを有し、そのバランスにもより優れた水素添加ブロック共重合体組成物及び粘接着剤組成物が得られる傾向にある。
【００３１】
（成分（Ｂ））
成分（Ｂ）は、少なくとも二つのビニル芳香族炭化水素（ビニル芳香族炭化水素単量体単位）を主体とする重合体ブロック（Ａｒ）と少なくとも一つの共役ジエン化合物（共役ジエン化合物単量体単位）を主体とする重合体ブロック（Ｄ）と、を含有するブロック共重合体又はその混合物である。さらに、成分（Ｂ）のブロック共重合体の重量平均分子量は、５０，０００以上１，０００，０００以下である。成分（Ｂ）の重量平均分子量が５０，０００以上であることにより、優れた保持力や粘着力を有し、また、成分（Ｂ）の重量平均分子量が１，０００，０００以下であることにより、優れた低溶融粘度特性や風合いを有する水素添加ブロック共重合体組成物及び粘接着剤組成物が得られる。同様の観点から、より好ましくは１００，０００以上であり、さらに好ましくは１４０，０００以上であり、さらにより好ましくは２００，０００以上である。また、より好ましくは５００，０００以下であり、さらに好ましくは３００，０００以下である。なお、成分（Ｂ）の重量平均分子量は実施例に記載する方法により求めることができる。
【００３２】
また、成分（Ｂ）の構造としては、特に限定されないが、例えば、下記の式（vii）〜（xii）が挙げられる。
【００３３】
（Ａｒ−Ｄ）ｅ                    ・・・（vii）
Ｄ−（Ａｒ−Ｄ）ｅ              ・・・（viii）
Ａｒ−（Ｄ−Ａｒ）ｇ            ・・・（ix）
［Ａｒ−（Ｄ−Ａｒ）ｇ］ｆ−Ｘ      ・・・（x）
［Ｄ−（Ａｒ−Ｄ）ｇ］ｆ−Ｘ        ・・・（xi）
［（Ａｒ−Ｄ）ｇ］ｆ−Ｘ              ・・・（xii）
［（Ａｒ−Ｄ）ｇ−Ａｒ］ｆ−Ｘ        ・・・（xiii）
【００３４】
上記式（vii）〜（xiii）中、Ａｒはビニル芳香族炭化水素を主体とする重合体ブロック（Ａｒ）を表し、Ｄは共役ジエン化合物を主体とする重合体ブロック（Ｄ）を表し、Ｘは、カップリング剤の残基又は多官能有機リチウム等の重合開始剤の残基を表し、ｅ及びｆは２以上の整数、ｇは１以上の整数を表し、６以下の正の整数であることが好ましい。また、複数存在する場合のＡｒはビニル芳香族単量体の種類や分子量が同じであっても異なってもよく、複数存在する場合のＤは共役ジエン単量体の種類や分子量が同じであっても異なってもよい。
【００３５】
成分（Ｂ）は、前記式（vii）〜（ｘiii）の中でも、Ａｒが２つであるブロック共重合体であるものは生産性と粘接着性能のバランスがよく、粘接着性能の観点からはＡｒが３つ又は４つのものや式（ｘi）又は式（ｘii）においてｇ＝１であるものが好ましく、式（ｘi）又は式（ｘii）においてｇ＝１かつＡｒが３つ又は４つのものがより好ましく、式Ａｒ−Ｄ−Ａｒ、（Ａｒ−Ｄ）２Ｘ、Ｄ−Ａｒ−Ｄ−Ａｒ、Ｄ−Ａｒ−Ｄ−Ａｒ−Ｄ、Ｄ−（Ａｒ−Ｄ）２Ｘ、［Ｄ−（Ａｒ−Ｄ）１］３−Ｘ、［（Ａｒ−Ｄ）１］３−Ｘ、［Ｄ−（Ａｒ−Ｄ）１］４−Ｘ、及び／又は［（Ａｒ−Ｄ）１］４−Ｘで表されるブロック共重合体を含むことがさらに好ましい。成分（Ｂ）がこのようなブロック共重合体を含むことにより、生産性や粘接着特性により優れる水素添加ブロック共重合体組成物及び粘接着剤組成物が得られる傾向にある。
【００３６】
保持力、粘着力の観点から、成分（Ｂ）は、２つのビニル芳香族炭化水素を主体とする重合体ブロックと、少なくとも１つの共役ジエン化合物を主体とする重合体ブロックと、を含有する水素添加ブロック共重合体組成物であることが好ましい。さらに、上記のような成分（Ｂ）のブロック共重合体の重量平均分子量が１４０，０００以上であることが好ましい。２つのビニル芳香族炭化水素を主体とする重合体ブロックと、少なくとも１つの共役ジエン化合物を主体とする重合体ブロックと、を含有する水素添加ブロック共重合体組成物としては、特に限定されないが、例えば、式Ａｒ−Ｄ−Ａｒ、（Ａｒ−Ｄ）２Ｘ、Ｄ−Ａｒ−Ｄ−Ａｒ、Ｄ−Ａｒ−Ｄ−Ａｒ−Ｄ、Ｄ−（Ａｒ−Ｄ）２Ｘ、及びこれらの混合物などが挙げられる。
【００３７】
本実施形態の水素添加ブロック共重合体組成物中のビニル芳香族炭化水素単量体単位の含有量は、好ましくは５質量％以上であり、より好ましくは８質量％以上であり、さらに好ましくは１０質量％以上である。また、水素添加ブロック共重合体組成物中のビニル芳香族炭化水素単量体単位の含有量は、好ましくは３５質量％未満であり、より好ましくは３０質量％未満であり、さらに好ましくは２０質量％未満である。本実施形態の水素添加ブロック共重合体組成物中のビニル芳香族炭化水素単量体単位の含有量が上記範囲であることにより、優れた粘接着性能を有し、またそのバランスにも優れた水素添加ブロック共重合体組成物及び粘接着剤組成物が得られる傾向にある。特に、ビニル芳香族炭化水素単量体単位の含有量が５質量％以上であることにより、優れた粘着力及び保持力を有する水素添加ブロック共重合体組成物及び粘接着剤組成物が得られる傾向にある。また、ビニル芳香族炭化水素単量体単位の含有量が３５質量％未満であることにより、優れたタックを有する水素添加ブロック共重合体組成物及び粘接着剤組成物が得られる傾向にある。なお、上記ビニル芳香族炭化水素単量体単位の含有量は５質量％以上２０質量％未満が特に好ましい。
【００３８】
ここで、水素添加ブロック共重合体組成物中のビニル芳香族炭化水素単量体単位の含有量とは、成分ごとの値ではなく、水素添加ブロック共重合体組成物全体としての含有量、すなわち各成分の含有量の平均値である。水素添加ブロック共重合体組成物中のビニル芳香族単量体単位の含有量は、後述する実施例において記載する方法により測定することができる。
【００３９】
また、本実施形態の水素添加ブロック共重合体組成物中の共役ジエン化合物単量体単位のビニル結合量は、好ましくは８０ｍｏｌ％未満であり、より好ましくは７０ｍｏｌ％未満であり、さらに好ましくは５０ｍｏｌ％未満である。また、共役ジエン化合物単量体単位のビニル結合量は、好ましくは５ｍｏｌ％以上であり、より好ましくは８ｍｏｌ％以上であり、より好ましくは１０ｍｏｌ％以上であり、より好ましくは２５ｍｏｌ％以上であり、より好ましくは３０ｍｏｌ％以上である。より具体的には、成分（Ａ）及び前記成分（Ｂ）が有する共役ジエン化合物単量体単位のビニル結合量は、好ましくは５ｍｏｌ％以上８０ｍｏｌ％未満であり、より好ましくは８ｍｏｌ％以上７０ｍｏｌ％未満であり、さらに好ましくは１０ｍｏｌ％以上５０ｍｏｌ％未満である。共役ジエン化合物単量体単位のビニル結合量が上記範囲内であることにより、生産性、タック、粘着力により優れた特性が得られる傾向にある。
【００４０】
ここで、共役ジエン化合物単量体単位のビニル結合量とは、成分ごとの値ではなく、ブロック共重合体組成物全体としてのビニル結合量、すなわち、組成物中に含まれる全共役ジエン化合物単量体単位の総ｍｏｌ量に対する、組成物中に含まれる全１，２−ビニル結合量（１，２−結合の結合様式で重合体に組み込まれている共役ジエン化合物単量体単位）と全３，４−ビニル結合量（３，４−結合で結合様式で重合体に組み込まれている共役ジエン化合物単量体単位）の合計（ｍｏｌ）の割合である。
なお、水素添加ブロック共重合体組成物のビニル結合量とは、水素添加前の時点において、１，２−結合、３，４−結合及び１，４−結合の結合様式で重合体中に組み込まれていた共役ジエン化合物単量体単位の総ｍｏｌ量に対する、水素添加前の時点において、１，２−結合及び３，４−結合で組み込まれていた共役ジエン化合物単量体単位の総ｍｏｌ量の割合である。
なお、水素添加後において、水素未添加の１，２−結合、水素添加後の１，２−結合、水素未添加の３，４−結合、水素添加後の３，４−結合、水素未添加の１，４−結合及び水素添加後の１，４−結合の結合様式で組み込まれている共役ジエン化合物単量体単位の総ｍｏｌ量に対する、水素未添加の１，２−結合、水素添加後の１，２−結合、水素未添加の３，４−結合及び水素添加後の３，４−結合で組み込まれている共役ジエン化合物単量体単位の総ｍｏｌ量の割合は、共役ジエン単量体単位のビニル結合量と等しい。すなわち、水素添加前後において、ビニル結合量は変化しない。したがって、共役ジエン化合物単量体単位のビニル結合量は、水素添加前又は後のブロック共重合体組成物を用いて核磁気共鳴スペクトル解析（ＮＭＲ）により測定でき、具体的には後述する実施例に記載の方法により測定できる。
なお、ビニル芳香族炭化水素単量体単位の含有量、成分（Ａ）及び成分（Ｂ）の重量平均分子量、成分（Ａ）及び成分（Ｂ）の含有量の値は水素添加前後でほぼ同じ値となるので水素添加後の値を採用する。
【００４１】
水素添加工程において、ビニル芳香族炭化水素単量体単位の共役結合が水素添加されてもよいが、保持力や接着力の観点から、全ビニル芳香族炭化水素単量体単位の共役結合の水素添加率は、３０ｍｏｌ％以下が好ましく、１０ｍｏｌ％以下が好ましく、３ｍｏｌ％以下がさらに好ましい。
【００４２】
また、本実施形態の水素添加ブロック共重合体組成物中における共役ジエン化合物に基づく不飽和二重結合のトータル水素添加率Ｈは、５ｍｏｌ％以上９０ｍｏｌ％以下である。上記トータル水素添加率Ｈが上記範囲内であることにより、粘接着特性や低溶融粘度特性、風合いに優れ、またそのバランスに優れた水素添加ブロック共重合体組成物及び粘接着剤組成物が得られる。同様の観点から、好ましくは１５ｍｏｌ％以上であり、より好ましくは２０ｍｏｌ％以上であり、さらに好ましくは２５ｍｏｌ％以上である。このような水素添加率であることにより、保持力やタック、粘着力により優れる傾向にある。また、上記トータル水素添加率Ｈは、８０ｍｏｌ％未満が好ましく、７０ｍｏｌ％以下がより好ましく、６０ｍｏｌ％以下がさらに好ましい。このような水素添加率であることにより、低粘度特性や風合いにより優れる傾向にある。上記同様の観点から、上記トータル水素添加率Ｈは、好ましくは１５ｍｏｌ％以上８０ｍｏｌ％未満であり、より好ましくは２０ｍｏｌ％以上７０ｍｏｌ％未満であり、さらに好ましくは２５ｍｏｌ％以上６０ｍｏｌ％未満である。なお、上記トータル水素添加率Ｈは、実施例に記載の方法により測定することができる。
なお、本実施形態において、水素添加率とは、水素添加する前の共役ジエン化合物に基づく不飽和二重結合に対して、水素添加された不飽和二重結合の割合をいう。また、トータル水素添加率とは、組成物全体についての水素添加率、すなわち、水素添加する前の組成物中に含まれるすべての共役ジエン化合物に基づく不飽和二重結合のうち、水素添加された不飽和二重結合の割合をいう。
【００４３】
成分（Ａ）、成分（Ｂ）各々の水素添加率についても、同様の理由から、５〜９０ｍｏｌ％であることが好ましく、より好ましくは１５〜８０ｍｏｌ％、さらに好ましくは２０〜７０ｍｏｌ％、なお好ましくは２５〜６０ｍｏｌ％である。
また、同様の理由から好ましくは１５ｍｏｌ％以上であり、より好ましくは２０ｍｏｌ％以上であり、さらに好ましくは２５ｍｏｌ％以上であり、８０ｍｏｌ％未満が好ましく、７０ｍｏｌ％以下がより好ましく、６０ｍｏｌ％以下がさらに好ましい。
【００４４】
本実施形態の水素添加ブロック共重合体組成物中における共役ジエン化合物を主体とする重合体ブロックのＳＰ値は、１６．８（（ＭＰａ）１／２）以上であることが好ましく、１６．９７（（ＭＰａ）１／２）以上であることが好ましく、１７．０（（ＭＰａ）１／２）以上であることが好ましく、１７．５（（ＭＰａ）１／２）以下であることが好ましく、１７．２以下であることが好ましい。１６．８〜１７．５（（ＭＰａ）１／２）であることが好ましい。また、共役ジエン化合物を主体とする重合体ブロックのＳＰ値が１６．９７〜１７．５（（ＭＰａ）１／２）であることがより好ましく、１７．０〜１７．２（（ＭＰａ）１／２）であることがより好ましい。  
【００４５】
また、水素添加ブロック共重合体組成物のＳＰ値は、１７．２（（ＭＰａ）１／２）以上であることが好ましく、１７．３（（ＭＰａ）１／２）であることが好ましく、１７．７（（ＭＰａ）１／２）以下であることが好ましく、１７．５５（（ＭＰａ）１／２）以下であることが好ましい。また、１７．２〜１７．７（（ＭＰａ）１／２）であることが好ましく、１７．２〜１７．５５（（ＭＰａ）１／２）であることが好ましく、１７．３〜１７．５５（（ＭＰａ）１／２）であることが好ましい。
【００４６】
また、優れた粘接着特性および／または低溶融粘度特性、それらのバランスの観点からは、水素添加ブロック共重合体組成物中の共役ジエン化合物を主体とする重合体ブロックのＳＰ値が１６．９７〜１７．５（（ＭＰａ）１／２）であって、かつ水素添加ブロック共重合体組成物のＳＰ値が１６．２〜１７．７（（ＭＰａ）１／２）であり、それぞれのＳＰ値の条件を同時に満たすことが好ましい。
なお、ここで水素添加ブロック共重合体組成物のＳＰ値とは仮想の値であり、後述する算出方法を用いて求められる値を本明細書中においてはＳＰ値として記載する。
このようなＳＰ値をとることにより粘接着特性に優れた水素添加ブロック共重合体組成物および粘接着剤組成物となる。
【００４７】
前記共役ジエン化合物を主体とする重合体ブロックのＳＰ値は、（ＳＰ値）＝（（モル凝集エネルギー）／（モル容積））１／２の式から算出される。前記共役ジエン化合物を主体とする重合体ブロックが、異なる２種類以上の単量体成分から構成される場合、モル凝集エネルギーは加成性が成立し、各成分の含有率（モル％）、モル凝集エネルギーから、前記共役ジエン化合物を主体とする重合体のブロックのモル凝集エネルギーは各成分のモル凝集エネルギーの平均値（含有率に応じて按分した平均値）として算出される。モル容積もモル凝集エネルギーと同様に、加成性が成立し、各成分の含有率（モル％）、モル容積から、前記共役ジエン化合物を主体とする重合体のブロックのモル容積は各成分のモル容積の平均値（含有率に応じて按分した平均値）として算出される。
異なる２種類以上の成分とは、特に限定されないが、水素未添加の１，２−結合、水素添加後の１，２−結合、水素未添加の３，４−結合、水素添加後の３，４−結合、水素未添加の１，４−結合及び水素添加後の１，４−結合の結合様式で組み込まれている共役ジエン化合物単量体単位、ビニル芳香族炭化水素単量体単位が挙げられる。なお、各結合様式で組み込まれている共役ジエン化合物単量体単位の各々の量は、ＮＭＲ等によって測定することができる。
【００４８】
また、前記水素添加ブロック共重合体組成物全体のＳＰ値は、これに含まれる各成分を構成する重合体ブロックのＳＰ値を用いて、小川俊夫編、「溶解性パラメータ適応事例集〜メカニズムと溶解性評価・計算例等を踏まえて〜」、情報機構（２００７）ｐ．５６．に記載の共重合体のＳＰ値算出方法をブロック共重合体にも適用できるとして算出した。ＡｒおよびＤからなるブロック共重合体組成物の場合、（ブロック共重合体組成物全体のＳＰ値）２＝（ＡｒのＳＰ値）２×（Ａｒの総体積分率）＋（ＤのＳＰ値）２×（Ｄの総体積分率）の式から算出される。  
なお、水素未添加の１，２−結合、水素添加後の１，２−結合、水素未添加の３，４−結合、水素添加後の３，４−結合、水素未添加の１，４−結合及び水素添加後の１，４−結合の結合様式で組み込まれている共役ジエン化合物単量体単位や、ビニル芳香族炭化水素単量体単位、及びこれら以外の単量体単位のモル体積、モル凝集エネルギーはＪ．Ｂｉｃｅｒａｎｏ，  Ｐｒｅｄｉｃｔｉｏｎ  ｏｆ  Ｐｏｌｙｍｅｒ  Ｐｒｏｐｅｒｔｉｅｓ，  ３ｒｄ  Ｅｄ．  Ｍａｒｃｅｌ  Ｄｅｋｋｅｒ，  ２００２記載の方法（Ｂｉｃｅｒａｎｏ法）に従って求める。
【００４９】
〔水素添加ブロック共重合体組成物の製造方法〕
水素添加ブロック共重合体組成物は、以下に限定されないが、例えば、炭化水素溶媒中、有機リチウム化合物を重合開始剤として、少なくとも共役ジエン化合物単量体とビニル芳香族炭化水素単量体を重合させて重合体を得る重合工程、得られた重合体の共役ジエン単量体単位中の二重結合を水素添加する水素添加工程、水素添加されたブロック共重合体を含む溶液の溶媒を脱溶剤する脱溶剤工程を順次行い、製造することができる。ここで、成分（Ａ）と成分（Ｂ）は、別々に製造して、後から混合してもよいし、同時に製造してもよい。
【００５０】
成分（Ａ）と成分（Ｂ）を同時に製造する場合、成分（Ａ）と成分（Ｂ）の重量平均分子量、重量平均分子量の比及び含有量は、例えば後述するカップリング剤の種類や添加量を制御することによって調整することができる。また、後述する重合開始剤の添加量と添加回数を制御して、複数回に分けて添加することによっても、成分（Ａ）と成分（Ｂ）の重量平均分子量、重量平均分子量の比及び含有量を調整することができる。また、後述する失活剤の添加量を制御して一度失活工程を行い、さらに重合反応を続けることによっても、成分（Ａ）と成分（Ｂ）の重量平均分子量、重量平均分子量の比及び含有量を調整することができる。
【００５１】
（重合工程）
重合工程は、以下に限定されないが、例えば、炭化水素溶媒中、有機リチウム化合物を重合開始剤として、少なくとも共役ジエン化合物単量体とビニル芳香族炭化水素単量体を含む単量体を重合させて重合体を得る工程が挙げられる。
【００５２】
重合反応温度は、特に限定されず、通常１０〜１５０℃、好ましくは３０〜１３０℃、より好ましくは４０℃〜１００℃である。重合圧力は、上記重合温度範囲で単量及び溶媒を液相に維持するに十分な圧力の範囲で行えばよく、特に限定されない。要する時間は条件によって異なり、特に限定されないが、通常、４８時間以内、好ましくは０．５〜１０時間である。
【００５３】
＜炭化水素溶媒＞
上述したように、重合工程においては、炭化水素溶媒を用いることができる。炭化水素溶媒としては、特に限定されないが、例えば、ブタン、ペンタン、ヘキサン、イソペンタン、ヘプタン、オクタン等の脂肪族炭化水素；シクロペンタン、メチルシクロペンタン、シクロヘキサン、メチルシクロヘキサン、エチルシクロヘキサン等の脂環式炭化水素；ベンゼン、トルエン、エチルベンゼン、キシレン等の芳香族炭化水素等が挙げられる。炭化水素溶媒は１種のみを単独で使用してもよく、２種以上を混合して使用してもよい。
【００５４】
＜重合開始剤＞
重合工程においては、重合開始剤として、少なくとも有機リチウム化合物を用いることが好ましい。有機リチウム化合物としては、特に限定されないが、例えば、分子中に一個以上のリチウム原子を結合した有機モノリチウム化合物、有機ジリチウム化合物、有機ポリリチウム化合物が挙げられる。より具体的には、エチルリチウム、ｎ−プロピルリチウム、イソプロピルリチウム、ｎ−ブチルリチウム、ｓｅｃ−ブチルリチウム、ｔｅｒｔ−ブチルリチウム、ヘキサメチレンジリチウム、ブタジエニルジリチウム、イソプレニルジリチウム等が挙げられる。重合開始剤は１種のみを単独で使用してもよく、２種以上を併用してもよい。
【００５５】
重量平均分子量や構造が異なる複数種のブロック共重合体を含む組成物を一度に得る観点から、重合開始剤は複数回に分けて、反応液に添加することが好ましい。
【００５６】
＜重合に用いる単量体＞
共役ジエン化合物は、１対の共役二重結合を有するジオレフィンである。共役ジエン化合物単量体としては、特に限定されないが、例えば、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエン等が挙げられる。このなかでも、１，３−ブタジエン、イソプレンが好ましい。また、粘接着組成物の保持力改良の観点から、１，３−ブタジエンがより好ましい。共役ジエン化合物単量体は１種単独で使用してもよいし、２種以上を併用してもよい。
【００５７】
ビニル芳香族炭化水素単量体としては、特に限定されないが、例えば、スチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等が挙げられる。このなかでも、経済性の観点から、スチレンが好ましい。ビニル芳香族炭化水素単量体は１種単独で用いてもよいし、２種以上を併用してもよい。
【００５８】
成分（Ａ）及び成分（Ｂ）に含まれるブロック共重合体は、ビニル芳香族炭化水素単量体単位及び共役ジエン化合物単量体単位以外の単量体単位を含んでもよく、重合工程においては、ビニル芳香族炭化水素単量体及び共役ジエン化合物単量体の他、当該単量体と共重合可能な他の単量体を用いることができる。当該単量体と共重合可能な他の単量体としては、特に限定されないが、例えば、アクリロニトリル、α−シアノアクリル酸メチル、アクリル酸メチル、などが挙げられる。
【００５９】
重合工程においては、重合速度の調整、重合した共役ジエン化合物単量体単位のミクロ構造（シス、トランス、ビニルの比率）の制御、共役ジエン化合物単量体とビニル芳香族炭化水素単量体との反応比率の調整等の目的で、所定の極性化合物やランダム化剤を使用することができる。
【００６０】
極性化合物やランダム化剤としては、特に限定されないが、例えば、テトラヒドロフラン、ジエチレングリコールジメチルエーテル、ジエチレングリコールジブチルエーテル等のエーテル類；トリエチルアミン、テトラメチルエチレンジアミン等のアミン類；チオエーテル類、ホスフィン類、ホスホルアミド類、アルキルベンゼンスルホン酸塩、カリウムやナトリウムのアルコキシド等が挙げられる。
【００６１】
＜カップリング剤＞
重合工程においては、活性末端を有するビニル芳香族炭化水素−共役ジエン化合物ブロック共重合体を含有する溶液に、その活性末端に対して官能基が１モル当量未満となる量で、前記式（iv）〜（vi）、（x）〜（xiii）においてＸで表されるカップリング剤を添加してもよい。
【００６２】
添加されるカップリング剤としては、特に限定されないが、２官能以上の任意のカップリング剤を用いることができる。２官能のカップリング剤としては、特に限定されないが、例えば、ジクロロシラン、モノメチルジクロロシラン、ジメチルジクロロシランなどの２官能性ハロゲン化シラン；ジフェニルジメトキシシラン、ジフェニルジエトキシシラン、ジメチルジメトキシシラン、ジメチルジエトキシシランなどの２官能性アルコキシシラン；ジクロロエタン、ジブロモエタン、メチレンクロライド、ジブロモメタンなどの２官能性ハロゲン化アルカン；ジクロロスズ、モノメチルジクロロスズ、ジメチルジクロロスズ、モノエチルジクロロスズ、ジエチルジクロロスズ、モノブチルジクロロスズ、ジブチルジクロロスズなどの２官能性ハロゲン化スズ；ジブロモベンゼン、安息香酸、ＣＯ、２−クロロプロペンなどが挙げられる。
【００６３】
３官能のカップリング剤としては、特に限定されないが、例えば、トリクロロエタン、トリクロロプロパンなどの３官能性ハロゲン化アルカン；メチルトリクロロシラン、エチルトリクロロシランなどの３官能性ハロゲン化シラン；メチルトリメトキシシラン、フェニルトリメトキシシラン、フェニルトリエトキシシランなどの３官能性アルコキシシラン；などが挙げられる。
【００６４】
４官能のカップリング剤としては、特に限定されないが、例えば、四塩化炭素、四臭化炭素、テトラクロロエタンなどの４官能性ハロゲン化アルカン；テトラクロロシラン、テトラブロモシランなどの４官能性ハロゲン化シラン；テトラメトキシシラン、テトラエトキシシランなどの４官能性アルコキシシラン；テトラクロロスズ、テトラブロモスズなどの４官能性ハロゲン化スズ；などが挙げられる。
【００６５】
５官能以上のカップリング剤としては、特に限定されないが、例えば、１，１，１，２，２−ペンタクロロエタン，パークロロエタン、ペンタクロロベンゼン、パークロロベンゼン、オクタブロモジフェニルエーテル、デカブロモジフェニルエーテルなどが挙げられる。その他、エポキシ化大豆油、２〜６官能のエポキシ基含有化合物、カルボン酸エステル、ジビニルベンゼンなどのポリビニル化合物を用いることもできる。カップリング剤は、１種を単独で用いてもよいし、２種以上を組み合わせて用いることもできる。
【００６６】
上記の中でも色調、プラントへの低悪影響性の観点から、非ハロゲン系カップリング剤であることが好ましい。また、生産性やプラントへの低悪影響性の観点から、エポキシ基含有化合物、アルコキシシランであることが好ましい。
【００６７】
以上のように、活性末端を有する芳香族ビニル炭化水素−共役ジエン化合物ブロック共重合体を含有する溶液に、その活性末端に対して官能基が１モル当量未満となる量で、カップリング剤を添加すると、活性末端を有する芳香族ビニル炭化水素−共役ジエン化合物ブロック共重合体のうちの一部のブロック共重合体において、活性末端同士がカップリング剤の残基を介して結合される。そして、活性末端を有するビニル芳香族炭化水素−共役ジエン化合物ブロック共重合体の残り一部は、未反応のまま溶液中に残ることとなる。これらのカップリング剤を用いた反応では、カップリング剤の種類や添加量を調製することなどにより、カップリング率を制御することができる。
【００６８】
本実施形態の重合体の製造方法における、重合工程で実施する重合方法としては、特に限定されるものではなく、公知の方法を適用できる。例えば、特公昭３６−１９２８６号公報、特公昭４３−１７９７９号公報、特公昭４６−３２４１５号公報、特公昭４９−３６９５７号公報、特公昭４８−２４２３号公報、特公昭４８−４１０６号公報、特公昭５６−２８９２５号公報、特開昭５９−１６６５１８号公報、特開昭６０−１８６５７７号公報等に記載された方法が挙げられる。
【００６９】
＜失活剤＞
重合工程においては、失活剤を添加してもよい。失活剤としては、特に限定されないが、水又はアルコールなどが知られている。このなかでも失活効率の観点から、アルコールが好ましい。失活剤は重合工程のどのタイミングで添加してもよい。添加する失活剤が活性末端の１００ｍｏｌ％より少ない量であれば、失活剤の添加後に共役ジエン化合物単量体及び／又はビニル芳香族炭化水素単量体をさらに続けて添加してもよい。こうすることにより失活していない活性末端と共役ジエン化合物単量体及び／又はビニル芳香族炭化水素単量体との重合反応が継続し、異なる分子量の重合体を含む重合体溶液を得ることができる。
【００７０】
また、成分（Ａ）と成分（Ｂ）を同時に製造する場合、成分（Ａ）と成分（Ｂ）の含有量は、失活工程において重合開始剤の添加量に対する失活剤の添加モル量を調整することによって制御することができる。失活剤の添加モル量が多いほど成分（Ａ）の含有量が多くなり、失活剤の添加モル量が少ないほど成分（Ｂ）の含有量が少なくなる傾向にある。
【００７１】
さらに、失活剤の添加後に共役ジエン化合物単量体及び／又はビニル芳香族炭化水素単量体を添加し、重合反応を続けることにより成分（Ａ）と成分（Ｂ）の重量平均分子量、重量平均分子量の比を制御することができる。具体的には、失活剤の添加後に添加する共役ジエン単量体及び／又はビニル芳香族単量体の量が多いほど、成分（Ｂ）の重量平均分子量が大きくなり、それに伴い重量平均分子量の比も大きくなる傾向にある。
【００７２】
（水素添加工程）
水素添加工程は、重合工程で得られた重合体の少なくとも共役ジエン化合物単量体中の二重結合を水素添加反応により水素添加物とする工程である。具体的には、不活性溶媒中で水素添加触媒の存在下に水素添加して水素添加されたブロック共重合体溶液を得ることができる。その際、ブロック共重合体の水素添加率は、反応温度、反応時間、水素供給量、触媒量などを調整することにより制御することができる。
【００７３】
水素添加反応に使用される触媒としては、特に限定されないが、例えば、（１）Ｎｉ、Ｐｔ、Ｐｄ、Ｒｕ等の金属をカーボン、シリカ、アルミナ、ケイソウ土等の担体に担持させた担持型不均一系触媒と、（２）Ｎｉ、Ｃｏ、Ｆｅ、Ｃｒ等の有機塩又はアセチルアセトン塩と有機Ａｌ等の還元剤とを用いるいわゆるチーグラー型触媒、又はＲｕ、Ｒｈ等の有機金属化合物等のいわゆる有機錯触媒、或いはチタノセン化合物に還元剤として有機Ｌｉ、有機Ａｌ、有機Ｍｇ等を用いる均一触媒が知られている。このなかでも、経済性、重合体の着色性あるいは接着力の観点から、チタノセン化合物に還元剤として有機Ｌｉ、有機Ａｌ、有機Ｍｇ等を用いる均一触媒系が好ましい。
【００７４】
水素添加反応温度は、特に限定されないが、好ましくは０〜２００℃であり、より好ましくは３０〜１５０℃である。また、水素添加反応に使用される水素の圧力は、特に限定されないが、好ましくは０．１〜１５ＭＰａであり、より好ましくは０．２〜１０ＭＰａであり、さらに好ましくは０．３〜５ＭＰａである。さらに、水素添加反応時間は、特に限定されないが、好ましくは３分〜１０時間であり、より好ましくは１０分〜５時間である。なお、水素添加反応は、バッチプロセス、連続プロセス、あるいはこれらの組み合わせのいずれであってもよい。
【００７５】
水素添加方法としては、特に限定されないが、例えば、特公昭４２−８７０４号公報、特公昭４３−６６３６号公報、特公昭６３−４８４１号公報、及び特公昭６３−５４０１号公報に記載された方法が挙げられる。
【００７６】
水素添加反応は、特に限定するものではないが、高い水素添加活性の観点から、後述する重合体の活性末端を失活する工程後に行うことが好ましい。
【００７７】
（脱溶剤工程）
脱溶剤工程は、重合体を含む溶液の溶媒を脱溶剤する工程である。脱溶剤方法としては、特に限定されないが、例えばスチームストリッピング法や直接脱溶媒法により脱溶剤する方法が挙げられる。
【００７８】
上記重合体の製造方法により得られる重合体中の残存溶媒量は、特に限定されないが、好ましくは２質量％以下であり、より好ましくは０．５質量％以下であり、さらにより好ましくは０．２質量％以下であり、よりさらにより好ましくは０．０５質量％以下であり、特により好ましくは０．０１質量％以下である。
【００７９】
また、本実施形態の水素添加ブロック共重合体組成物の耐熱老化性やゲル化の抑制の観点から、酸化防止剤を添加することが好ましい。酸化防止剤としては、特に限定されないが、例えば、ラジカル補捉剤のフェノール系酸化防止剤、過酸化物分解剤のリン系酸化防止剤やイオウ系酸化防止剤が挙げられる。また、両性能を併せ持つ酸化防止剤を使用してもよい。これらは単独で用いてもよく、二種以上を併用してもよい。このなかでも、重合体の耐熱老化性やゲル化の抑制の観点から、少なくともフェノール系酸化防止剤を添加することが好ましい。
【００８０】
その他、重合体の着色防止や高い機械強度の観点から、重合体中の金属を除去する脱灰工程や、ポリマーのｐＨを調整する中和工程、例えば、酸の添加や炭酸ガスの添加を行ってもよい。
【００８１】
上述のようにして製造できる本実施形態の水素添加ブロック共重合体組成物は、窒素、酸素、ケイ素、リン、硫黄、スズから選ばれる原子を含む極性基含有官能基がブロック共重合体に結合した、いわゆる変性重合体や、ブロック共重合体成分を無水マレイン酸等の変性剤で変性した変性ブロック共重合体を含んでもよい。このような変性共重合体は、上述の方法で得られる成分（Ａ）、成分（Ｂ）に対し、公知の変性反応を行うことにより得られる。
これらの官能基を付与する方法としては、特に限定されないが、例えば開始剤、単量体、カップリング剤あるいは停止剤に官能基を有する化合物を用いて、重合体に官能基を付加する方法があげられる。
【００８２】
官能基を含む開始剤としては、Ｎ基を含有する開始剤が好ましく、ジオクチルアミノリチウム、ジ−２−エチルヘキシルアミノリチウム、エチルベンジルアミノリチウム、（３−（ジブチルアミノ）−プロピル）リチウム、ピペリジノリチウム等が挙げられる。
【００８３】
また、官能基を含む単量体としては、前述の重合に用いる単量体に、水酸基、酸無水物基、エポキシ基、アミノ基、アミド基、シラノール基、アルコキシシラン基を含む化合物が挙げられる。この中でもＮ基を含有する単量体が好ましく、Ｎ，Ｎ−ジメチルビニルベンジルアミン、Ｎ，Ｎ−ジエチルビニルベンジルアミン、Ｎ，Ｎ−ジプロピルビニルベンジルアミン、Ｎ，Ｎ−ジブチルビニルベンジルアミン、Ｎ，Ｎ−ジフェニルビニルベンジルアミン、２−ジメチルアミノエチルスチレン、２−ジエチルアミノエチルスチレン、２−ビス（トリメチルシリル）アミノエチルスチレン、１−（４−Ｎ，Ｎ−ジメチルアミノフェニル）−１−フェニルエチレン、Ｎ，Ｎ−ジメチル−２−（４−ビニルベンジロキシ）エチルアミン、４−（２−ピロリジノエチル）スチレン、４−（２−ピペリジノエチル）スチレン、４−（２−ヘキサメチレンイミノエチル）スチレン、４−（２−モルホリノエチル）スチレン、４−（２−チアジノエチル）スチレン、４−（２−Ｎ−メチルピペラジノエチル）スチレン、１−（（４−ビニルフェノキシ）メチル）ピロリジン、１−（４−ビニルベンジロキシメチル）ピロリジン等が挙げられる。
【００８４】
さらに、官能基を含むカップリング剤及び停止剤としては、前述のカップリング剤の内、水酸基、酸無水物基、エポキシ基、アミノ基、アミド基、シラノール基、アルコキシシラン基を含む化合物等が挙げられる。この中でもＮ基やＯ基を含有するカップリング剤が好ましく、テトラグリシジルメタキシレンジアミン、テトラグリシジル−１，３−ビスアミノメチルシクロヘキサン、テトラグリシジル−ｐ−フェニレンジアミン、テトラグリシジルジアミノジフェニルメタン、ジグリシジルアニリン、γ−カプロラクトン、γ−グリシドキシエチルトリメトキシシラン、γ−グリシドキシプロピルトリメトキシシラン、γ−グリシドキシプロピルトリフェノキシシラン、γ−グリシドキシプロピルメチルジメトキシシラン、γ−グリシドキシプロピルジエチルエトキシシラン、１，３−ジメチル−２−イミダゾリジノン、１，３−ジエチル−２−イミダゾリジノン、Ｎ，Ｎ’−ジメチルプロピレンウレア、Ｎ−メチルピロリドン等が挙げられる。
【００８５】
〔粘接着剤組成物〕
本実施形態の粘接着剤組成物は、上述した水素添加ブロック共重合体組成物１００質量部と、粘着付与剤２０〜５００質量部と、軟化剤０〜３００質量部と、を含有する。このような本実施形態の粘接着剤組成物は、優れた粘着力、タック、及び保持力を有し、粘着特性及び低粘度特性、風合いに優れ、それらのバランスも優れたものとなる。
【００８６】
なお、本実施形態の粘接着剤組成物が、成分（Ａ）及び成分（Ｂ）以外の重合体（例えば、スチレン−ブタジエン系ブロック共重合体、スチレン−イソプレン系ブロック共重合体、水素添加スチレン−ブタジエン系ブロック共重合体、水素添加スチレン−イソプレン系ブロック共重合体、スチレン−ブタジエン−イソプレン系ブロック共重合体、水素化スチレン−ブタジエン−イソプレン系ブロック共重合体など）を含有していてもよい。ここの場合は、これらの重合体と本実施形態の成分（Ａ）及び成分（Ｂ）の合計含有量１００質量部に対して、後述する粘着付与剤：２０〜５００質量部と、後述する軟化剤：０〜３００質量部を含むものとする。
【００８７】
なお、用途に応じて、水素添加ブロック共重合体組成物中の成分（Ａ）及び（Ｂ）の重量平均分子量を選択し、粘着付与剤、及び軟化剤等の各成分の配合量を調整することが好ましい。
【００８８】
（粘着付与剤）
粘着付与剤は、得られる粘接着剤組成物の用途、要求性能によって、多種多様に選択することができる。粘着付与剤としては、特に限定されないが、例えば、天然ロジン、変性ロジン、天然ロジンのグリセロールエステル、変性ロジンのグリセロールエステル、天然ロジンのペンタエリスリトールエステル、変性ロジンのペンタエリスリトールエステル、水素添加ロジン、水素添加ロジンのペンタエリスリトールエステルなどのロジン系化合物；天然テルペンのコポリマー、天然テルペンの３次元ポリマー、芳香族変性テルペン樹脂、芳香族変性テルペン樹脂の水素添加誘導体、テルペンフェノール樹脂、テルペンフェノール樹脂の水素添加誘導体、テルペン樹脂（モノテルペン、ジテルペン、トリテルペン、ポリペルテン等）、水素添加テルペン樹脂、などのテルペン系化合物；脂肪族石油炭化水素樹脂（Ｃ５系樹脂）、脂肪族石油炭化水素樹脂の水素添加誘導体、芳香族石油炭化水素樹脂（Ｃ９系樹脂）、芳香族石油炭化水素樹脂の水素添加誘導体、ジシクロペンタジエン系樹脂、ジシクロペンタジエン系樹脂の水素添加誘導体、Ｃ５／Ｃ９共重合系樹脂、Ｃ５／Ｃ９共重合系樹脂の水素添加誘導体、環状脂肪族石油炭化水素樹脂、環状脂肪族石油炭化水素樹脂の水素添加誘導体などの石油炭化水素系化合物を例示することができる。これらの粘着付与剤は、１種単独で、又は２種以上を組み合わせて使用することができる。
【００８９】
粘着付与剤は、色調が無色〜淡黄色であって、臭気が実質的に無く熱安定性が良好な液状タイプの粘着付与樹脂も使用できる。
【００９０】
以下、用途・性能に応じた好ましい粘着付与剤についてより具体的に説明する。
【００９１】
（水素添加誘導体の粘着付与剤）
着色のし難さや臭気の低さの観点で、粘着付与樹脂は、水素添加誘導体が好ましい。水素添加誘導体としては、特に限定されないが、例えば、ロジン樹脂の水素添加誘導体、ロジンエステルの水素添加誘導体、芳香族変性テルペン樹脂の水素添加誘導体、テルペンフェノール樹脂の水素添加誘導体；脂肪族石油炭化水素樹脂（Ｃ５系樹脂）の水素添加誘導体、芳香族石油炭化水素樹脂（Ｃ９系樹脂）の水素添加誘導体、ジシクロペンタジエン系樹脂の水素添加誘導体、変性ジシクロペンタジエン系樹脂の水素添加誘導体、Ｃ５／Ｃ９共重合系樹脂の水素添加誘導体、環状脂肪族石油炭化水素樹脂の水素添加誘導体が挙げられる。このなかでも特に芳香族石油炭化水素樹脂（Ｃ９系樹脂）の水素添加誘導体、ジシクロペンタジエン系樹脂の水素添加誘導体等が好ましい。このような水素添加誘導体の市販品としては、特に限定されないが、荒川化学社製のアルコンＰ９０、アルコンＰ１００、アルコンＰ１１５、アルコンＰ１２５、アルコンＰ１４０（商品名）、アルコンＭ９０、アルコンＭ１００、アルコンＭ１１５、アルコンＭ１３５（商品名）、エステルガムＨ、エステルガムＨＰ（商品名）、ハイペール（商品名）、イーストマンケミカル社製のリガライトＲ１０１０、リガライトＲ１０９０、リガライトＲ１１００、リガライトＳ５１００、リガライトＲ７１００、リガライトＣ６１００（商品名）、イーストタックＣ１００Ｗ、イーストタックＣ１００Ｌ、イーストタックＣ１００Ｒ、イーストタックＣ１１５Ｗ、イーストタックＣ１１５Ｒ（商品名）、ステペライトＥ（商品名）、フォーラルＡＸＥ（商品名）、ステペライトエステル１０Ｅ（商品名）、ヤスハラケミカル社製のクリアロンＰ（商品名）、クリアロンＭ（商品名）、クリアロンＫ（商品名）、ＹＳポリスターＵＨ（商品名）、エクソン社製のエスコレッツ５３４０、エスコレッツ５３２０、エスコレッツ５３００、エスコレッツ５３８０、エスコレッツ５４００、エスコレッツ２２７Ｅ、エスコレッツ５６００、エスコレッツ５６９０（商品名）、日本ゼオン社製のクイントンＡ１００、クイントンＢ１７０、クイントンＭ１００、クイントンＲ１００、クイントンＳ１９５、クイントンＤ１００、クイントンＵ１８５、クイントンＤＸ３９５、クイントン３９０Ｎ、クイントンＮ１８０、クイントンＧ１００Ｂ、クイントンＧ１１５、クイントンＥ２００ＳＮ、クイントンＤ２００、クイントン１１０５、クイントン１３２５、クイントン１３４０（商品名）出光興産社製のアイマーブＳ１００、アイマーブＳ１１０、アイマーブＰ１００、アイマーブＰ１２５、アイマーブＰ１４０（商品名）、理化ファインテク社製のリカロジンＦ（商品名）等が挙げられる。
【００９２】
（水素添加誘導体以外の粘着付与剤）
水素添加誘導体以外の粘着付与剤としては、特に限定されないが、例えば、天然ロジン、重合ロジン、変性ロジン、天然ロジンのグリセロールエステル、変性ロジンのグリセロールエステル、天然ロジンのペンタエリスリトールエステル、変性ロジンのペンタエリスリトールエステルなどいったようなロジンエステル；天然テルペンのコポリマー、天然テルペンの３次元ポリマー、芳香族変性テルペン樹脂、テルペンフェノール樹脂、テルペン樹脂；ピネン樹脂、脂肪族石油炭化水素樹脂（Ｃ５系樹脂）、芳香族石油炭化水素樹脂（Ｃ９系樹脂）、ジシクロペンタジエン系樹脂、Ｃ５／Ｃ９共重合系樹脂、環状脂肪族石油炭化水素樹脂が挙げられる。このなかでも、脂肪族石油炭化水素樹脂（Ｃ５系）、芳香族石油炭化水素樹脂（Ｃ９系樹脂）、Ｃ５／Ｃ９共重合系樹脂、環状脂肪族石油炭化水素樹脂、テルペン樹脂、天然及び変性ロジンエステル、並びに、それらの混合物が好ましい。市販品としては、荒川化学社製エステルガムＡＡ−Ｌ、エステルガムＡ、エステルガムＡＡＶ、エステルガム、エステルガム１０５、エステルガムＡＴ、ベンセルＡ、ベンセルＡＺ、ベンセルＣ、ベンセルＤ１２５、ベンセルＤ１６０（商品名）、スーパーエステル（商品名）、タマノル（商品名）、パインクリスタル（商品名）、アラダイム（商品名）、ＣｒａｙＶａｌｌｅｙ社製のＷｉｎｇｔａｃｋ１０、Ｗｉｎｇｔａｃｋ９５、Ｗｉｎｇｔａｃｋ９８、ＷｉｎｇｔａｃｋＥｘｔｒａ、ＷｉｎｇｔａｃｋＲＷＴ−７８５０、ＷｉｎｇｔａｃｋＰＬＵＳ、ＷｉｎｇｔａｃｋＥＴ、ＷｉｎｇｔａｃｋＳＴＳ、Ｗｉｎｇｔａｃｋ８６（商品名）、Ｎｏｒｓｏｌｎｅｎｅ（製品名）、イーストマンケミカル社製のＰｉｃｃｏｔａｃ８０９５、Ｐｉｃｃｏｔａｃ１０９５、Ｐｉｃｃｏｔａｃ１０９８、Ｐｉｃｃｏｔａｃ１１００（商品名）、エクソンモービルケミカル社製のエスコレッツ１１０２、エスコレッツ１２０２、エスコレッツ１２０４ＬＳ、エスコレッツ１３０４、エスコレッツ１３１０、エスコレッツ１３１５、エスコレッツ２２４、エスコレッツ２１０１、エスコレッツ２１３、エスコレッツ８０７（商品名）、アリゾナケミカル社製のＳｙｌｖａｇｕｍ（商品名）およびＳｙｌｖａｌｉｔｅ（商品名）、およびアッシュランド製のＰｉｃｃｏｌｙｔｅ（商品名）、ヤスハラケミカル社製のＹＳレジンＰＸ（商品名）、ＹＳレジンＰＸＮ（商品名）、ＹＳポリスターＵ（商品名）、ＹＳポリスターＴ（商品名）、ＹＳポリスターＳ（商品名）、ＹＳポリスターＧ（商品名）、ＹＳポリスターＮ（商品名）、ＹＳポリスターＫ（商品名）、ＹＳポリスターＴＨ（商品名）、ＹＳレジンＴＯ（商品名）、ＹＳレジンＴＲ（商品名）、ＹＳレジンＳＸ（商品名）、丸善石油化学社製のマルカレッツＭ（商品名）等が挙げられる。
【００９３】
（脂肪族系粘着付与剤）
高い粘着性、高い保持力を有する粘接着剤組成物を得ること、及び経済性の観点からは、粘着付与剤として、脂肪族系粘着付与剤を用いることが好ましい。脂肪族系粘着付与剤としては、特に限定されないが、例えば、脂肪族石油炭化水素樹脂（Ｃ５系樹脂）、脂肪族石油炭化水素樹脂（Ｃ５系樹脂）の水素添加誘導体、Ｃ５／Ｃ９共重合系樹脂、Ｃ５／Ｃ９共重合系樹脂の水素添加誘導体、環状脂肪族石油炭化水素樹脂、環状脂肪族石油炭化水素樹脂の水素添加誘導体が挙げられる。なお、脂肪族系粘着付与剤とは、脂肪族炭化水素基の含有量が、好ましくは５０質量％以上であり、より好ましくは７０質量％以上であり、さらに好ましくは８０質量％以上であり、よりさらに好ましくは８８質量％以上であり、さらにより好ましくは９５質量％以上である粘着付与剤をいう。脂肪族炭化水素基の含有量が上記範囲内であることにより、粘着性、保持力及び経済性がより向上する傾向にある。
【００９４】
脂肪族系粘着付与剤は、脂肪族基及び重合可能な不飽和基を有するモノマーを単独重合又は共重合させることにより製造することができる。脂肪族基及び重合可能な不飽和基を有するモノマーとしては、特に限定されないが、例えば、Ｃ５又はＣ６シクロペンチル又はシクロヘキシル基を含む天然及び合成のテルペンが挙げられる。また、共重合において用い得るその他のモノマーとしては、特に限定されないが、例えば、１，３−ブタジエン、シス−１，３−ペンタジエン、トランス−１，３−ペンタジエン、２−メチル−１，３−ブタジエン、２−メチル−２−ブテン、シクロペンタジエン、ジシクロペンタジエン、テルペン、テルペン−フェノール樹脂などが挙げられる。
【００９５】
（芳香族系粘着付与剤）
高い接着力、高い塗工性を有する粘接着剤組成物を得るという観点からは、粘着付与剤として、芳香族系粘着付与剤を用いることが好ましい。芳香族系粘着付与剤としては、特に限定されないが、例えば、芳香族石油炭化水素樹脂（Ｃ９系樹脂）及びＣ５／Ｃ９共重合系樹脂が挙げられる。なお、芳香族系粘着付与剤とは、芳香族系炭化水素基の含有量が、好ましくは５０質量％以上であり、より好ましくは７０質量％以上であり、さらに好ましくは８０質量％以上であり、よりさらに好ましくは８８質量％以上であり、さらにより好ましくは９５質量％以上である粘着付与剤をいう。芳香族系炭化水素基の含有量が上記範囲内であることにより、粘着力、塗工性がより向上する傾向にある。
【００９６】
芳香族系粘着付与剤は、芳香族基及び重合可能な不飽和基をそれぞれ有するモノマーを単独重合又は共重合させることにより製造することができる。芳香族基及び重合可能な不飽和基をそれぞれ有するモノマーとしては、特に限定されないが、例えば、スチレン、α−メチルスチレン、ビニルトルエン、メトキシスチレン、ＴＥＲＴ−ブチルスチレン、クロロスチレン、インデンモノマー（メチルインデンを含む）が挙げられる。また、共重合において用い得るその他のモノマーとしては、特に限定されないが、例えば、１，３−ブタジエン、シス−１，３−ペンタジエン、トランス−１，３−ペンタジエン、２−メチル−１，３−ブタジエン、２−メチル−２−ブテン、シクロペンタジエン、ジシクロペンタジエン、テルペン、テルペン−フェノール樹脂などが挙げられる。市販品としては、イーストマンケミカル社製の、エンデックス１５５（商品名）、クリスタレックス１１２０、クリスタレックス３０８５、クリスタレックス３１００、クリスタレックス５１４０、クリスタレックスＦ１００（商品名）、プラストリン２４０、プラストリン２９０、ピコテックス１００（商品名）などが挙げられる。
【００９７】
（ブロック共重合体のガラス相（例えば、重合体ブロック（Ａｒ））及び／又は非ガラス相（例えば、重合体ブロック（Ｄ））のブロックに親和性のある粘着付与剤）
粘接着剤組成物として、接着性の高いもの、接着強度の経時変化やクリープ性能（値が小さい方が良好）の低いもの、溶融粘度の低いもの、耐熱性の高いもの、及び、それらのバランスが良好なものを得るという観点から、粘接着剤組成物中に含まれるブロック共重合体の非ガラス相のブロック（例えば、重合体ブロック（Ｄ）、通常は中間ブロック）に親和性のある粘着付与剤を２０〜７５質量％、且つブロック共重合体のガラス相のブロック（例えば、重合体ブロック（Ａｒ）、通常は外側ブロック）に親和性のある粘着付与剤を０．１〜３０質量％含有することがより好ましい。ここで、ブロック共重合体とは、成分（Ａ）、（Ｂ）を含む概念である。
【００９８】
ブロック共重合体の非ガラス相のブロック（例えば、重合体ブロック（Ｄ））に親和性のある粘着付与剤としては、特に限定されないが、例えば、ロジン系化合物、テルペン系化合物、脂肪族石油炭化水素樹脂（Ｃ５系樹脂）、脂肪族石油炭化水素樹脂の水素添加誘導体、Ｃ５／Ｃ９共重合系樹脂、Ｃ５／Ｃ９共重合系樹脂の水素添加誘導体、環状脂肪族石油炭化水素樹脂、環状脂肪族石油炭化水素樹脂の水素添加誘導体などが挙げられる。        
【００９９】
ブロック共重合体の非ガラス相に親和性のある粘着付与剤の含有量は、粘接着剤組成物１００質量％に対して、好ましくは２０〜７５質量％であり、より好ましくは２５〜７０質量％であり、さらに好ましくは３０〜６５質量％である。
【０１００】
ブロック共重合体のガラス相のブロック（例えば、重合体ブロック（Ａｒ））に親和性のある粘着付与剤としては、特に限定されないが、例えば、分子内に芳香環を有する樹脂が好ましい。このような樹脂としては、特に限定されないが、例えば、ビニルトルエン、スチレン、α−メチルスチレン、クマロン、又はインデンを構成単位として含有する単独重合体又は共重合体等の芳香族基含有樹脂が挙げられる。さらに、これらの中で、α−メチルスチレンを有するクリスタレックスやプラストリン、ピコテックス（イーストマンケミカル社製、商品名）などが好ましい。
【０１０１】
ブロック共重合体のガラス相のブロックに親和性のある粘着付与剤の含有量は、粘接着剤組成物１００質量％に対して、好ましくは０．５〜３０質量％であり、より好ましくは１〜２０質量％であり、さらに好ましくは２〜１２質量％である。
【０１０２】
高い初期接着力、高い濡れ性、低い溶融粘度あるいは高い塗工性等を有する粘接着剤組成物を得るという観点から、粘着付与剤として、アロマ含有率が３〜１２質量％である石油樹脂を用いることが好ましい。このような石油樹脂としては、特に限定されないが、例えば、脂肪族石油炭化水素樹脂（Ｃ５系樹脂）、脂肪族石油炭化水素樹脂（Ｃ５系樹脂）の水素添加誘導体、芳香族石油炭化水素樹脂（Ｃ９系樹脂）、芳香族石油炭化水素樹脂（Ｃ９系樹脂）の水素添加誘導体、ジシクロペンタジエン系樹脂、ジシクロペンタジエン系樹脂の水素添加誘導体、Ｃ５／Ｃ９共重合系樹脂、Ｃ５／Ｃ９共重合系樹脂の水素添加誘導体、環状脂肪族石油炭化水素樹脂、環状脂肪族石油炭化水素樹脂の水素添加誘導体が挙げられる。該石油樹脂のアロマ含有率は、好ましくは３〜１２質量％であり、より好ましくは４〜１０質量％である。このなかでも特に、水素添加の石油樹脂が好ましい。
【０１０３】
高い初期接着力、高い濡れ性、低い溶融粘度あるいは高い塗工性等を有する粘接着剤組成物を得るという観点から、粘着付与剤として、スチレンオリゴマーを用いることが好ましい。スチレンオリゴマーとしては、特に限定されないが、ＰｉｃｃｏｌａｓｔｉｃＡ５（商品名）やＰｉｃｃｏｌａｓｔｉｃＡ７５（イーストマンケミカル社製、商品名）などの芳香族石油炭化水素樹脂（Ｃ９系樹脂）が挙げられる。
【０１０４】
スチレンオリゴマーの含有量は、粘接着剤組成物１００質量％に対して、好ましくは３５質量％以下であり、より好ましくは３０質量％以下であり、さらに好ましくは２５質量％以下である。
【０１０５】
高い低臭気特性、高い耐候性、高い透明性、無色性、低い加熱変色性等を有する粘接着剤組成物を得るという観点から、粘着付与剤として、水素添加した樹脂（例えば、上記水素添加誘導体）を用いることが好ましい。
【０１０６】
粘着付与剤の含有量は、水素添加ブロック共重合体組成物１００質量部に対して、２０質量部以上であり、好ましくは３０質量部以上であり、より好ましくは５０質量部以上であり、さらに好ましくは７５質量部以上である。また、粘着付与剤の含有量は、ブロック共重合体組成物１００質量部に対して、５００質量部以下であり、好ましくは４００質量部以下であり、３５０質量部以下である。また、粘着付与剤の含有量は、ブロック共重合体組成物１００質量部に対して、２０〜５００質量部であり、好ましくは３０〜４００質量部であり、より好ましくは５０〜３５０質量部であり、さらに好ましくは７５〜３５０質量部である。粘着付与剤の含有量が上記範囲内であることにより、粘接着特性がより向上する。
【０１０７】
なお、本実施形態の粘接着剤組成物が、後述する成分（Ａ）及び成分（Ｂ）以外の重合体を含む場合は、粘着付与剤の含有量は粘接着剤組成物に含まれる重合体の合計１００質量部に対して、２０質量部以上であり、好ましくは３０質量部以上であり、より好ましくは５０質量部以上であり、さらに好ましくは７５質量部以上である。また、粘着付与剤の含有量は、粘接着剤組成物に含まれる重合体の合計１００質量部に対して、５００質量部以下であり、好ましくは４００質量部以下であり、３５０質量部以下である。粘着付与剤の含有量が上記範囲内であることにより、粘接着特性がより向上する。
ここで粘接着剤組成物に含まれる重合体とは、成分（Ａ）、成分（Ｂ）と後述するビニル芳香族系エラストマー、共役ジエン系ゴム、天然ゴムをいう。
【０１０８】
（軟化剤）
「軟化剤」とは、粘接着剤組成物の硬度を下げ、粘度を低下させる働きを有するものをいう。軟化剤としては、特に限定されないが、例えば、公知のパラフィン系プロセスオイル、ナフテン系プロセスオイル、アロマ系プロセスオイル、エキステンダーオイル及びこれらの混合オイル等の石油系オイル類；植物性油；可塑剤；合成液体オリゴマー；並びに、これらの混合物が挙げられる。
【０１０９】
以下、用途・性能に応じた好ましい軟化剤についてより具体的に説明する。
粘接着組成物の粘度低下、粘着性向上、低硬度化の観点から、オイル類を用いることができる。オイル類としては、特に限定されないが、例えば、公知のパラフィン系プロセスオイル、ナフテン系プロセスオイル、アロマ系プロセスオイル、エキステンダーオイル及びこれらの混合オイル等が挙げられる。低温特性、耐老化性、耐汚染性、色調の観点からパラフィン系プロセスオイルが好ましく、相溶性の観点からアロマ系プロセスオイルが好ましく、低温特性、耐老化性、耐汚染性、色調、相溶性のバランスの観点からナフテン系プロセスオイルが好ましい。
【０１１０】
粘接着組成物を経皮吸収製剤として使用する場合、経皮吸収性と保存安定性の向上、粘接着剤組成物中への薬物溶解性を高める観点から、軟化剤として可塑剤を使用することができる。可塑剤としては、特に限定されないが、例えば、流動パラフィン；ミリスチン酸イソプロピル、ラウリン酸エチル、パルミチン酸イソプロピル等の炭素数１２〜１６の高級脂肪酸と炭素数１〜４の低級１価アルコールからなる脂肪酸エステル；炭素数８〜１０の脂肪酸；エチレングリコール、ジエチレングリコール、トリエチレングリコール、ポリエチレングリコール、プロピレングリコール、ポリプロピレングリコール等のグリコール類；オリーブ油、ヒマシ油、スクアレン、ラノリン等の油脂類；酢酸エチル、エチルアルコール、ジメチルデシルスルホキシド、デシルメチルスルホキシド、ジメチルスルホキシド、ジメチルホルムアミド、ジメチルアセトアミド、ジメチルラウリルアミド、ドデシルピロリドン、イソソルビトール、オレイルアルコール、ラウリン酸等の有機溶剤；液状の界面活性剤；エトキシ化ステアリルアルコール、グリセリンエステル、ミリスチン酸イソトリデシル、Ｎ−メチルピロリドン、オレイン酸エチル、オレイン酸、アジピン酸ジイソプロピル、パルミチン酸オクチル、１，３−プロパンジオール、グリセリン等が挙げられる。これらの中から常温で液状の化合物が使用される。このなかでも、グリセリンエステルが好ましく、８〜１０の脂肪酸とグリセリンとのエステルである中鎖脂肪酸トリグリセリドがより好ましい。中鎖脂肪酸トリグリセリドとしては、例えば、トリ（カプリル酸／カプリン酸）グリセリルが挙げられる。可塑剤は、１種単独で用いても、２種以上を併用してもよい。
【０１１１】
粘接着剤組成物及び粘着テープをテーピングテープなどの医療用粘着テープとして使用する場合、流動パラフィンとその他の可塑剤とを組み合わせて使用することが好ましい。
【０１１２】
粘接着剤組成物及び粘着テープを医療用途に使用する場合、可塑剤の添加量は、粘接着剤組成物１００質量％に対して、好ましくは３〜３０質量％であり、より好ましくは３〜２０質量％であり、さらに好ましくは３〜１０質量％である。液状可塑剤の添加量が３質量％以上であることにより、経皮吸収性、保存安定性、及び粘接着剤組成物中への薬物溶解性がより向上する傾向にある。また、液状可塑剤の添加量が２０質量％以下であることにより、粘接着剤組成物の凝集力がより向上する傾向にある。
【０１１３】
粘接着組成物をより柔らかくしたい場合、ブリード性改善の観点から、合成液体オリゴマーを用いることができる。合成液体オリゴマーは液状ゴムとも呼ばれる場合があり、特に限定されないが、例えば、スチレンオリゴマー、ブタジエンオリゴマー、イソプレンオリゴマー、ブテンオリゴマー、イソブチレンオリゴマー等が挙げられる。
軟化剤として天然由来成分を用いたい場合、植物性油が用いられる。植物性油としては特に限定されないが、ひまし油、トール油、パインタールなどが挙げられる。耐寒性の観点からひまし油が好ましい。
可塑剤としては特に限定されないが、ＤＢＰやＤＯＰといった二塩基酸エステルなどが挙げられる。
【０１１４】
このような軟化剤の市販品としては、特に限定されないが、例えば、出光興産社製のダイアナフレシアＳ３２、ダイアナプロセスオイルＰＷ−３２、ＰＷ−９０、ＰＷ−１５０、ＰＳ−４３０、ダイアナプロセスオイルＮＰ−２４、ＮＲ−２６、ＮＲ−６８、ＮＳ−９０Ｓ、ＮＳ−１００、ＮＭ−２８０、ダイアナプロセスオイルＡＣ−１２、ＡＣ−６４０、ＡＨ−１６、ＡＨ−２４、ＡＨ−５８（商品名）、Ｋｕｋｄｏｎｇ  Ｏｉｌ＆Ｃｈｅｍ社製のＷｈｉｔｅ  Ｏｉｌ  Ｂｒｏｏｍ３５０（商品名）、ＤＮオイルＫＰ−６８（商品名）、ＢＰケミカルズ社製のＥｎｅｒｐｅｒＭ１９３０（商品名）、Ｃｒｏｍｐｔｏｎ社製のＫａｙｄｏｌ（商品名）、エッソ社製のＰｒｉｍｏｌ３５２（商品名）、ＰｅｔｒｏＣｈｉｎａ  Ｃｏｍｐａｎｙ社製のＫＮ４０１０（商品名）、神戸油化学製のシンタックＮ−４０、Ｎ−６０、Ｎ−７０、Ｎ−７５、Ｎ−８０、シンタックＰＡ−９５、ＰＡ−１００、ＰＡ−１４０、シンタックＨＡ−１０、ＨＡ−１５、ＨＡ−３０、ＨＡ−３５（商品名）、ジャパンエナジー製のＪＯＭＯプロセスＰ２００、Ｐ３００、Ｐ５００、７５０、ＪＯＭＯプロセスＲ２５、Ｒ５０、Ｒ２００、Ｒ１０００、ＪＯＭＯプロセスＸ５０、Ｘ１００Ｅ、Ｘ１４０（商品名）、日本サン石油製のサンパー１１０、１１５、１２０、１３０、１５０、２１００、２２８０、サンセンオイル３１０、４１０、４１５、４２０、４３０、４５０、３８０、４８０、３１２５、４１３０、４２４０、ＪＳＯアロマ７９０、ニトプレン７２０Ｌ（商品名）、富士興産製フッコールプロセスＰ−１００、Ｐ−２００、Ｐ−３００、Ｐ−４００、Ｐ−５００、フッコールニューフレックス１０６０Ｗ、１０６０Ｅ、１１５０Ｗ、１１５０Ｅ、１４００Ｗ、１４００Ｅ、２０４０Ｅ、２０５０Ｎ、フッコールアロマックス１、３、５、ＥＸＰ１（商品名）、シェルジャパン社製のシェルフレックス３７１ＪＹ（商品名）、山文油化製のペトレックスプロセスオイルＰＮ−３、ＰＮ−３Ｍ、ＰＮ−３Ｎ−Ｈ（商品名）、ペトレックスプロセスオイルＬＰＯ−Ｒ、ＬＰＯ−Ｖ、ＰＦ−２（商品名）、コスモ石油ルブリカンツ製のコスモプロセス４０、４０Ａ、４０Ｃ、２００Ａ、１００、１０００（商品名）等が挙げられる。
【０１１５】
また、軟化剤の含有量は、ブロック共重合体組成物１００質量部に対して、０〜３００質量部であり、好ましくは１０〜１７５質量部であり、より好ましくは２０〜１５０質量部である。軟化剤の含有量が上記範囲内であることにより、粘接着特性がより向上する。
【０１１６】
また、軟化剤の含有量は、粘接着剤組成物に対して、３５質量％以下であることが好ましく、３質量％以上、３０質量％以下であることがより好ましい。軟化剤の含有量が上記範囲内であることにより、粘接着特性がより向上する。
【０１１７】
なお、本実施形態の粘接着剤組成物が、後述する成分（Ａ）及び成分（Ｂ）以外の重合体を含む場合は、軟化剤の含有量は、粘接着剤組成物に含まれる重合体の合計１００質量部に対して、０〜３００質量部であり、好ましくは１０〜１７５質量部であり、より好ましくは２０〜１５０質量部である。軟化剤の含有量が上記範囲内であることにより、粘接着特性がより向上する。
【０１１８】
（その他の成分）
本実施形態の粘接着剤組成物は、必要に応じて、成分（Ａ）及び成分（Ｂ）以外の重合体、ワックス、極性基含有重合体、安定剤、及び微粒子充填剤を含んでもよい。
【０１１９】
（成分（Ａ）及び成分（Ｂ）以外の重合体）
成分（Ａ）及び成分（Ｂ）以外の重合体としては、特に限定されないが、例えば、ポリオレフィン、ポリオレフィン系共重合体、ビニル芳香族系エラストマー、その他ゴムが挙げられる。なお、本明細書において、「成分（Ａ）及び成分（Ｂ）以外の」とは、成分（Ａ）及び成分（Ｂ）のいずれにも該当しないことを意味する。
成分（Ａ）及び成分（Ｂ）以外の重合体の含有量に限定はないが、成分（Ａ）と成分（Ｂ）の合計が、成分（Ａ）、成分（Ｂ）、並びに、成分（Ａ）及び成分（Ｂ）以外の重合体の合計１００質量部に対して、１０質量部以上となるようにすることが好ましい。成分（Ａ）と成分（Ｂ）の合計は、２０質量部以上であってもよいし、３０質量部以上であってもよいし、５０質量部以上であってもよい、７０質量部以上であってもよいし、８０質量部以上であってもよいし、９０質量部以上であってもよい。また、成分（Ａ）及び成分（Ｂ）以外の重合体を含まなくてもよい。
【０１２０】
ポリオレフィン、ポリオレフィン系共重合体としては、特に限定されないが、例えば、エチレン、プロピレン、１−ブテン、１−ペンテン、１−ヘキセン、４−メチル−１−ペンテン、１−オクテン、１−デセン等の１種類あるいは２種類以上の単量体からなる重合体やアタクチックポリプロピレン、エチレン−エチルアクリレート共重合体等が挙げられる。ポリオレフィンの市販品としては、デグサ社製のＶＥＳＴＯＰＬＡＳＴ  ４０８、ＶＥＳＴＯＰＬＡＳＴ  ５０８、ＶＥＳＴＯＰＬＡＳＴ  ７０３、ＶＥＳＴＯＰＬＡＳＴ  ７０４、ＶＥＳＴＯＰＬＡＳＴ  ７０８（商品名）、クラリアントジャパン社製のＬｉｃｏｃｅｎｅ  ＰＰ１３０２、Ｌｉｃｏｃｅｎｅ  ＰＰ１５０２、Ｌｉｃｏｃｅｎｅ  ＰＰ１６０２、Ｌｉｃｏｃｅｎｅ  ＰＰ２６０２（商品名）等が挙げられる。
【０１２１】
ビニル芳香族系エラストマーとしては、特に限定されないが、例えば、スチレン−エチレン系ブロック共重合体、スチレン−ブタジエン系ブロック共重合体、スチレン−プロピレン系ブロック共重合体、スチレン−イソプレン系ブロック共重合体、スチレン−ブタジエン−イソプレン系ブロック共重合体、水素添加スチレン−ブタジエン系ブロック共重合体、水素添加スチレン−イソプレン系ブロック共重合体、水素添加スチレン−ブタジエン−イソプレン系ブロック共重合体等であって、成分（Ａ）及び成分（Ｂ）以外の重合体が挙げられる。
スチレン−イソプレン系ブロック共重合体の市販品としては、日本ゼオン社製のクインタック３４２１、クインタック３６２０、クインタック３４３３Ｎ、クインタック３５２０、クインタック３４５０、クインタック３２７０、クインタック３２８０、クインタック３３９０（商品名）、クレイトンポリマー社製のＤ１１０７Ｐ、Ｄ１１１１、Ｄ１１１２Ｐ、Ｄ１１１３Ｐ、Ｄ１１１４ＰＸ、Ｄ１１１７Ｐ、Ｄ１１１９Ｐ、Ｄ１１２４Ｐ、Ｄ１１２８ＰＸ、Ｄ１１９３Ｐ、Ｄ４４３３Ｐ（商品名）、ＴＳＲＣ社製のベクター４１１１Ａ、ベクター４１１１Ｎ、ベクター４１１３Ａ、ベクター４１１３Ｎ、ベクター４１１４Ａ、ベクター４１１４Ｎ、ベクター４１８６Ａ、ベクター４１８７Ａ、ベクター４２１１Ａ、ベクター４２１１Ｎ、ベクター４２１３Ａ、ベクター４２１３Ｎ、ベクター４２１５Ａ、ベクター４２３０、ベクター４２９３Ａ、ベクター４４１１Ａ（商品名）、スチレン−ブタジエン系ブロック共重合体の市販品としては、クレイトンポリマー社製のＤ１１０１、Ｄ１１０２、Ｄ１１１６、Ｄ１１１８、Ｄ１１２２、Ｄ１１３３、Ｄ１１４４、Ｄ１１８４、Ｄ４１４１、Ｄ４１５０、Ｄ４１５８（商品名）ＴＳＲＣ社製のベクター２３３６、ベクター２４１１、ベクター２４１１Ｐ、ベクター２５１８、ベクター２５１８Ａ、ベクター２５１８ＬＤ、ベクター２５１８Ｐ、ベクター２５１８ＰＣ、ベクター、ベクター６２４１Ａ、ベクター７４００、ベクター８５０８、ベクター８５０８Ａ、タイポール３２０１、タイポール３２０６、タイポール４２０２、タイポール４２３０、タイポール４２７０（商品名）、旭化成ケミカルズ社製のタフプレンＡ、タフプレン１２５、タフプレン１２６Ｓ、タフプレン３１５Ｐ、アサプレンＴ４１１、アサプレンＴ４１２、アサプレンＴ４１３、アサプレンＴ４２０、アサプレンＴ４３２、アサプレンＴ４３６、アサプレンＴ４３７、アサプレンＴ４３８、アサプレンＴ４３９（商品名）などが挙げられる。水素添加スチレン−イソプレン系ブロック共重合体の市販品としては、クレイトンポリマー社製のＧ１７０１、Ｇ１７０２、Ｇ１７５０Ｘ、Ｇ１７６５Ｘ、Ｇ１７８０Ｘ（商品名）、クラレ社製のセプトン１００１、セプトン１０２０、セプトン２００２、セプトン２００４、セプトン２００５、セプトン２００６、セプトン２００７、セプトン２０６３、セプトン２１０４（商品名）などが挙げられる。水素添加スチレン−ブタジエン系ブロック共重合体の市販品としては、クレイトンポリマー社製のＧ１６４３、Ｇ１６４５、Ｇ１６５０、Ｇ１６５１、Ｇ１６５２、Ｇ１６５４、Ｇ１６５７、Ｇ１７２６（商品名）、クラレ社製のセプトン８００４、セプトン８００６、セプトン８００７、セプトン８０７６、セプトン８１０４（商品名）、ＴＳＲＣ社製のタイポール６１５０、タイポール６１５１、タイポール６１５２、タイポール６１５４、タイポール６１５９（商品名）、旭化成ケミカルズ社製のＨ１２２１，Ｈ１０６２、Ｈ１０５２、Ｈ１０４１、Ｈ１０５１、Ｈ１０５７、Ｈ１０４３、Ｎ５０４（商品名）などが挙げられる。水素添加スチレン−ブタジエン−イソプレン系ブロック共重合体の市販品としてはクラレ社製のセプトン４０３３、セプトン４０４４、セプトン４０５５、セプトン４０７７、セプトン４０９９（商品名）などが挙げられる。
【０１２２】
また、成分（Ａ）及び成分（Ｂ）以外のビニル芳香族系エラストマーの含有量は、成分（Ａ）、成分（Ｂ）、並びに、成分（Ａ）及び成分（Ｂ）以外のブロック共重合体の合計１００質量部に対して、好ましくは５〜９５質量部であり、より好ましくは１０〜９０質量部であり、さらに好ましくは１５〜８５質量部である。
【０１２３】
その他ゴムとしては、特に限定されないが、例えば、天然ゴム；イソプレン−イソブチレンゴム、ポリイソプレンゴム、ポリブタジエンゴム、スチレン−ブタジエンゴム、スチレン−イソプレンゴム、プロピレン−ブチレンゴム、エチレン−プロピレンゴム、クロロプレンゴム、アクリルゴム、ポリペンテナマーゴムのような合成ゴムが挙げられる。このなかでも、架橋性や経済性の観点からは天然ゴムが好ましい。
天然ゴムを用いることにより、粘接着剤組成物の架橋性がより向上し、経済性にも優れる傾向にある。
【０１２４】
天然ゴムを含有する場合、その含有量は、粘接着剤組成物１００質量％に対して、好ましくは３〜９０質量％であり、より好ましくは１０〜８０質量％であり、さらに好ましくは１５〜７５質量％である。天然ゴムの含有量が上記範囲内であることにより、粘接着組成物の架橋性、耐熱性、耐溶剤性、経済性がより向上する傾向にある。
【０１２５】
以下、用途・性能に応じた好ましい成分（Ａ）及び成分（Ｂ）以外の重合体についてより具体的に説明する。
【０１２６】
（水素添加ビニル芳香族系エラストマー）
粘接着剤組成物を被着体に張り付け、それを剥がしたときの糊残りの低減や、粘接着剤組成物の接着強度の経時変化抑制あるいはクリープ性（値が小さい方が良好）、耐熱性及び耐候性等の観点からは、水素添加ビニル芳香族系エラストマーを用いることができる。水素添加ビニル芳香族系エラストマーとしては、特に限定されないが、例えば、Ｓ−ＥＢ−Ｓ（Ｓ：ポリスチレンブロック、ＥＢ：エチレン／ブチレン共重合体ブロック）等の構造を有する水素添加スチレン−ブタジエン系ブロック共重合体；Ｓ−ＥＰ−Ｓ（Ｓ：ポリスチレンブロック、ＥＰ：エチレン／プロピレン共重合体ブロック）等の構造を有する水素添加スチレン−イソプレン系ブロック共重合体；Ｓ−ＥＥＰ−Ｓ（Ｓ：ポリスチレンブロック、ＥＥＰ：エチレン／エチレン／プロピレン共重合体ブロック）等の構造を有する水素添加スチレン−ブタジエン−イソプレン系ブロック共重合体等が挙げられる。このなかでも、水素添加スチレン−ブタジエン系ブロック共重合体、水素添加スチレン−イソプレン系ブロック共重合体が好ましい。
【０１２７】
水素添加ビニル芳香族系エラストマーのスチレン含有量は、水素添加ビニル芳香族系エラストマー１００質量％に対して、好ましくは１０質量％〜４５質量％であり、より好ましくは１３質量％〜４０質量％であり、さらに好ましくは１５質量％〜３５質量％である。
【０１２８】
また、水素添加ビニル芳香族系エラストマーのポリスチレンブロックの含有量は、水素添加ビニル芳香族系エラストマー１００質量％に対して、好ましくは３０質量％以下であり、より好ましくは２１質量％以下であり、さらに好ましくは１５質量％以下である。ポリスチレンブロックの含有量が上記範囲内であることにより、柔軟性や相容性がより向上する傾向にある。
【０１２９】
また、水素添加ビニル芳香族系エラストマー中のエチレン／ブチレン共重合体ブロック中のＢの含有量は、高い方が良く、水素添加ビニル芳香族系エラストマー１００質量％に対して、好ましくは３５ｍｏｌ％以上であり、より好ましくは４５ｍｏｌ％以上であり、さらに好ましくは５５ｍｏｌ％以上であり、特に好ましくは６０ｍｏｌ％以上である。エチレン／ブチレン共重合体ブロック中のＢの含有量が上記範囲内であることにより、柔軟性や相容性がより向上する傾向にある。
水素添加ビニル芳香族系エラストマー中の共役ジエン化合物に基づく不飽和二重結合の水素添加率は、好ましくは９０ｍｏｌ％超過である。
【０１３０】
（その他の部分水素添加ビニル芳香族系エラストマー）
粘接着組成物の凝集力、粘着力、タック、Ｔ（ＯＤＴ）（秩序無秩序転移温度）の調整の観点から、その他の部分水素添加ビニル芳香族系エラストマーを用いることが好ましい。Ｔ（ＯＤＴ）（秩序無秩序転移温度）を調整することにより、溶融粘度を調整することができる。その他の部分水素添加ビニル芳香族系エラストマーとは、少なくとも１つのビニル芳香族炭化水素を主体とする重合体ブロックと少なくとも１つの共役ジエン化合物を主体とする重合体ブロックとを含有し、共役ジエン化合物に基づく不飽和二重結合の水素添加率Ｈ（％）が５〜９０ｍｏｌ％であり、かつ−１００℃から０℃における損失係数ｔａｎδの最大値が０．４未満であるものをいう。
【０１３１】
（非水素添加ビニル芳香族系エラストマー）
粘接着剤組成物として、高い柔軟性、高い接着性を持たせ、ゲル化を抑制する観点、あるいは、高い経済性等の観点からは、非水素添加ビニル芳香族系エラストマーを用いてもよい。非水素添加ビニル芳香族系エラストマーとしては、特に限定されないが、例えば、スチレン−エチレン系ブロック共重合体；Ｓ−Ｂ−Ｓ、（Ｓ−Ｂ）ｎＸ（Ｓ：ポリスチレンブロック、Ｂ：ポリブタジエンブロック、Ｘ：カップリング剤の残基）などの構造を有するスチレン−ブタジエン系ブロック共重合体；スチレン−プロピレン系ブロック共重合体；Ｓ−Ｉ−Ｓ、（Ｓ−Ｉ）ｎＸ（Ｓ：ポリスチレンブロック、Ｉ：ポリイソプレンブロック、Ｘ：カップリング剤の残基）などの構造を有するスチレン−イソプレン系ブロック共重合体；（Ｓ−（Ｉ／Ｂ））ｎＸ、Ｓ−（Ｉ／Ｂ）−Ｓ（Ｓ：ポリスチレンブロック、Ｉ／Ｂ：イソプレン／ブタジエン共重合体ブロック（イソプレンとブタジエンは任意の割合で交互にならんでもよく、その割合は一定でなくてもよい）、Ｘ：カップリング剤の残基）などの構造を有するスチレン−ブタジエン−イソプレン系ブロック共重合体が挙げられる。この中でも、（Ｓ−Ｉ）ｎＸ、（Ｓ−Ｂ）ｎＸ、（Ｓ−（Ｉ／Ｂ））ｎＸが好ましく、ラジアル構造を有することがより好ましい。これらは、１種単独で用いても、２種以上併用してもよい。
【０１３２】
非水素添加ビニル芳香族系エラストマーのスチレン含有量は、非水素添加ビニル芳香族系エラストマー１００質量％に対して、好ましくは４５質量％以下である。
【０１３３】
また、非水素添加ビニル芳香族系エラストマーのジブロック（例えば、Ｓ−ＢやＳ−Ｉ、Ｓ−Ｂ−Ｘ、Ｓ−Ｉ−Ｘ）の含有量は、非水素添加ビニル芳香族系エラストマー１００質量％に対して、好ましくは１０〜８０質量％である。
【０１３４】
（イソプレン系ブロック共重合体）
粘接着剤組成物として、優れたタックを持たせる観点又は経済性の観点からは、非水素添加イソプレン単量体単位を有するイソプレン系ブロック共重合体を用いてもよい。イソプレン系ブロック共重合体としては、特に限定されないが、例えば、（Ｓ−Ｉ）ｎ、（Ｓ−Ｉ）ｎ−Ｓ、（Ｓ−Ｉ）ｎＸ（Ｓ：ポリスチレンブロック、Ｉ：ポリイソプレンブロック、ｎ：１以上の整数、好ましくは１〜６の整数、Ｘ：カップリング剤の残基）等の構造を有するスチレン−イソプレン系ブロック共重合体が好ましい。これらは、１種単独で用いても、２種以上併用してもよい。
【０１３５】
イソプレン系ブロック共重合体のスチレン含有量は、イソプレン系ブロック共重合体１００質量％に対して、好ましくは３０質量％以下であり、より好ましくは２５質量％以下であり、さらに好ましくは２０質量％以下であり、よりさらに好ましくは１８質量％以下である。
【０１３６】
（共役ジエン系ゴム）
加工性、１８０℃以下における低い溶融粘度や良好なタックや粘着力、接着性、ダイカット性の観点からは、共役ジエン系ゴムを用いることができる。共役ジエン系ゴムとしては、特に限定されないが、例えば、イソプレン−イソブチレンゴム、ポリイソプレンゴム、ポリブタジエンゴム、スチレン−ブタジエンゴム、スチレン−イソプレンゴム、プロピレン−ブチレンゴム等が挙げられる。
【０１３７】
また、粘着テープ用粘接着剤組成物として、自背面粘着力や皮膚貼着力を向上させる観点からは、ポリブタジエンゴムやポリイソプレンゴムを用いてもよい。このなかでも、ポリイソプレンゴムがより好ましい。ポリブタジエンゴム及びポリイソプレンゴムの添加量は、粘接着剤組成物１００質量％に対して、好ましくは３〜２５質量％であり、より好ましくは５〜２０質量％であり、さらに好ましくは５〜１５質量％である。ポリブタジエンゴム及びポリイソプレンゴムの添加量が３質量％以上であることにより、自背面粘着力及び皮膚貼着力がより向上する傾向にある。また、ポリブタジエンゴム及びポリイソプレンゴムの添加量が２５質量％以下であることにより、凝集力がより向上し、糊残りがより抑制される傾向にある。
【０１３８】
共役ジエン系ゴムとしては、粘接着剤組成物の加工性、１８０℃以下における低い溶融粘度や良好なタックや粘着力、接着性の観点からは、共役ジエン系ジブロック共重合体を用いてもよい。共役ジエン系ジブロック共重合体としては、特に限定されないが、例えば、Ｓ−Ｉ、（Ｓ−Ｉ）Ｘ、Ｓ−Ｂ、（Ｓ−Ｂ）Ｘ等の構造を有する重合体、これらの水素添加物が挙げられる。これらは、１種単独で用いても、２種以上併用してもよく、常温において液状であっても固体状であってもよい。
【０１３９】
共役ジエン系ゴムの含有量は、粘接着剤組成物１００質量％に対して、好ましくは３〜９０質量％であり、より好ましくは１０〜８０質量％であり、さらに好ましくは１５〜７５質量％である。共役ジエン系ゴムの含有量が上記範囲内であることにより、粘接着組成物の耐オイルブリード性、低溶融粘度性、タック、粘着力、接着性、柔軟性がより向上する傾向にある。
【０１４０】
（アイオノマー）
粘接着剤組成物として、高い低温塗工性、低いクリープ性能、高強度あるいは高伸度等が必要な場合には、重合体をアイオノマーの状態で使用してもよい。アイオノマーとしては、特に限定されないが、例えば、金属イオンにより中和されるかまたは部分的に中和されるカルボキシレート、スルホネートまたはホスホネートを含む単独重合体又は共重合体が好ましい。アイオノマーの含有量は、粘接着剤組成物の総量に対して、好ましくは５質量％以下である。
【０１４１】
（ポリオレフィン系樹脂）
粘接着剤組成物として、高温貯蔵安定性や高伸度を持たせる観点、あるいは粘接着剤組成物中の粘着付与樹脂量を低減する（組成物中の５５質量％以下、さらに４５質量％以下）等の観点からは、ポリオレフィン系樹脂を用いることができる。ポリオレフィン系樹脂としては、特に限定されないが、例えば、α−オレフィンとオレフィンの共重合体、あるいはプロピレン単独重合体を用いることが好ましい。これらのポリマーの融点（条件：ＤＳＣ測定、５℃／分）は、好ましくは１１０℃以下であり、より好ましくは１００℃以下であり、さらに好ましくは６０℃〜９０℃である。これらのポリマーは樹脂であってもエラストマーであってもよい。
【０１４２】
また、クリープ性能（値が小さい方が良好）の観点から、ブロックを有するオレフィン系エラストマーがより好ましい。これらのポリマーの分子量分布は、好ましくは１〜４であり、より好ましくは１〜３である。また、加工性の観点から、２種以上の該ポリマーを併用することがより好ましい。具体的には、３０，０００〜６０，０００と、６０，０００〜９０，０００のポリマーを併用することが好ましく、少なくとも、３，５０００〜５，５０００と、６０，０００〜８０，０００のポリマーを併用することがより好ましい。
【０１４３】
（液状成分）
ポリオレフィン系樹脂を用いた粘接着剤組成物中には、液状成分（オイル等）を含有することが好ましい。液状成分の含有量は、粘接着剤組成物１００質量％に対して、好ましくは２０質量％以上であり、より好ましくは２５質量％以上である。また、伸度が必要な場合は、オレフィン系エラストマーを併用することが好ましく、−１０℃以下にＴｇを有するオレフィン系エラストマーを併用することがより好ましい。
【０１４４】
（ワックス）
粘接着剤組成物には、必要に応じて、ワックスを含有してもよい。ワックスの添加量は、粘接着剤組成物１００質量％に対して、好ましくは２０質量％以下であり、より好ましくは２〜１０質量％であり、さらに好ましくは５〜１０質量％である。ワックスの添加量が上記範囲内であることにより、溶融粘度、特に１４０℃以下での溶融粘度がより低下する傾向にある。
【０１４５】
ワックスとしては、特に限定されないが、例えば、パラフィンワックス、微晶質ワックス、並びにフィッシャー−トロプシュワックスが挙げられる。このようなワックスを用いることにより、溶融粘度、特に１４０℃以下での溶融粘度がより低下する傾向にある。
【０１４６】
ワックスの融点は、好ましくは５０℃以上であり、より好ましくは６５℃以上であり、さらに好ましくは７０℃以上であり、よりさらに好ましくは７５℃以上である。また、ワックスの融点は、１１０℃以下が好ましい。ワックスの融点が上記範囲内であることにより、溶融粘度、特に１４０℃以下での溶融粘度がより低下する傾向にある。
【０１４７】
なお、ワックスと併用する粘着付与剤の軟化点は、好ましくは７０℃以上であり、より好ましくは８０℃以上である。この場合において得られる粘接着剤組成物のＧ‘（測定条件：２５℃、１０ｒａｄ／ｓ）は、好ましくは１Ｍｐａ以下であり、結晶化温度は、好ましくは７℃以下である。
【０１４８】
使用できるワックスとしては、市販品としては、日本精鑞社製の商品名「１１５」、商品名「１２０」、商品名「１２５」、商品名「１３０」、商品名「１３５」、商品名「１４０」、商品名「１５０」、商品名「１５５」、商品名「ＨＮＰ−３」、商品名「ＨＮＰ−５」、商品名「ＨＮＰ−９」、商品名「ＨＮＰ−１０」、商品名「ＨＮＰ−１１」、商品名「ＨＮＰ−１２」、商品名「ＨＮＰ−５１」、商品名「ＳＰ−０１４５」、商品名「ＳＰ−０１６０」、商品名「ＳＰ−０１６５」、商品名「ＳＰ−１０３５」、商品名「ＳＰ−１０４０」、商品名「ＳＰ−３０３５」、商品名「ＳＰ−３０４０」、商品名「ＥＭＷ−０００１」、商品名「ＥＭＷ−０００３」、商品名「Ｈｉ−Ｍｉｃ−１０４５」、商品名「Ｈｉ−Ｍｉｃ−１０７０」、商品名「Ｈｉ−Ｍｉｃ−１０８０」、商品名「Ｈｉ−Ｍｉｃ−１０９０」、商品名「Ｈｉ−Ｍｉｃ−２０４５」、商品名「Ｈｉ−Ｍｉｃ−２０６５」、商品名「Ｈｉ−Ｍｉｃ−２０９５」、東ソー社製の「ウルトラセン  ７Ａ５５Ａ」、ハニーウェル社製の商品名「Ａ−Ｃ５４０」、商品名「Ａ−Ｃ５４０Ａ」、商品名「Ａ−Ｃ５８０」、商品名「Ａ−Ｃ５１２０」、商品名「Ａ−Ｃ４００」、商品名「Ａ−Ｃ４００Ａ」、商品名「Ａ−Ｃ４０５（Ｓ）」、商品名「Ａ−Ｃ４０５（Ｍ）」、商品名「Ａ−Ｃ４０５（Ｔ）」、商品名「Ａ−Ｃ６４５Ｐ」、商品名「Ａ−Ｃ５７３Ａ」、商品名「Ａ−Ｃ５７３Ｐ」等を挙げることができる。
【０１４９】
（極性基含有重合体）
粘接着剤組成物は、必要に応じて、窒素、酸素、ケイ素、リン、硫黄、スズなどからなる群より選ばれる原子を含む極性基含有重合体を含んでもよい。極性基含有重合体としては、特に限定されないが、例えば、ブロック共重合体に結合した、いわゆる変性重合体や、ブロック共重合体成分を無水マレイン酸等の変性剤で変性した変性ブロック共重合体、側鎖や末端をアミンやエポキシ、カルボン酸、カルボン酸無水物などで変性したオイル、などが挙げられる。極性基含有重合体を用いることにより、高吸水性高分子（ＳＡＰ）、アクリル樹脂、塩化ビニル、ナイロンなどといった樹脂やその架橋物、及びガラス、金属、などといった高いＳＰ値を有する被着体に対する粘接着特性がより向上する傾向にある。
市販品としては、クラレ社製のＨＧ２５２（商品名）、旭化成ケミカルズ社製のＭ１９４３、Ｍ１９１１、Ｍ１９１３、ＭＰ１０、タフプレン９１２（商品名）、ＴＳＲＣ社製のタイポール７１３１（商品名）などが挙げられる。
【０１５０】
（安定剤）
粘接着剤組成物は、必要に応じて、安定剤を含んでもよい。「安定剤」とは、ホットメルト接着剤の熱による分子量低下、ゲル化、着色、臭気の発生等を防止して、ホットメルト接着剤の安定性を向上するために配合されるものであり、特に制限されるものではない。
安定剤として、例えば酸化防止剤及び光安定剤などを例示することができる。酸化防止剤及び光安定剤は、一般的に使い捨て製品に使用されるものであって、後述する目的とする使い捨て製品を得ることができるものであれば使用することができ、特に制限されるものではない。
【０１５１】
（酸化防止剤）
「酸化防止剤」は、例えば、ホットメルト接着剤の酸化劣化を防止するために使用することができる。酸化防止剤としては、特に限定されないが、例えば、２，６−ジ−ｔ−ブチル−４−メチルフェノール、ｎ−オクタデシル−３−（４’−ヒドロキシ−３’，５’−ジ−ｔ−ブチルフェニル）プロピオネート、２，２’−メチレンビス（４−メチル−６−ｔ−ブチルフェノール）、２，２’−メチレンビス（４−エチル−６−ｔ−ブチルフェノール）、２，４−ビス〔（オクチルチオ）メチル〕−０−クレゾール、２−ｔ−ブチル−６−（３−ｔ−ブチル−２−ヒドロキシ−５−メチルべンジル）−４−メチルフェニルアクリレート、２，４−ジ−ｔ−アミル−６−〔１−（３，５−ジ−ｔ−アミル−２−ヒドロキシフェニル）エチル〕フェニルアクリレート、２−［１−（２−ヒドロキシ−３，５−ジ−ｔｅｒｔ−ペンチルフェニル）］アクリレート等のフェノール系酸化防止剤；ジラウリルチオジプロビオネート、ラウリルステアリルチオジプロピオネートペンタエリスリトールーテトラキス（β−ラウリルチオプロピオネート）等のイオウ系酸化防止剤；トリス（ノニルフェニル）ホスファイト、トリス（２，４−ジ−ｔ−ブチルフェニル）ホスファイト等のリン系酸化防止剤等が挙げられる。これらは、１種単独で用いても、２種以上を併用してもよい。
【０１５２】
酸化防止剤の市販品の具体例としては、住友化学工業（株）製のスミライザーＧＭ（商品名）、スミライザーＴＰＤ（商品名）及びスミライザーＴＰＳ（商品名）、チバスペシャリティーケミカルズ社製のイルガノックス１０７６（商品名）、イルガノックス１０１０（商品名）、イルガノックスＨＰ２２２５ＦＦ（商品名）、イルガフォス１６８（商品名）及びイルガノックス１５２０（商品名）、城北化学社製のＪＦ７７（商品名）を例示することができる。
【０１５３】
酸化防止剤の含有量は、粘接着剤組成物１００質量部に対して、好ましくは１０質量部以下であり、より好ましくは５質量部以下である。
【０１５４】
（光安定剤）
「光安定剤」は、例えば、ホットメルト接着剤の耐光性（ＵＶ照射後の低い粘接着特性変化）を改善するために使用することができる。光安定剤としては、特に限定されないが、例えば、２−（２’−ヒドロキシ−５’−メチルフェニル）ベンゾトリアゾール、２−（２’−ヒドロキシ−３’，５’−ｔ−ブチルフェニル）ベンゾトリアゾール、２−（２’−ヒドロキシ−３’，５’−ジ−ｔ−ブチルフェニル）−５−クロロベンゾトリアゾール等のベンゾトリアゾール系紫外線吸収剤；２−ヒドロキシ−４−メトキシベンゾフェノン等のベンゾフェノン系紫外線吸収剤；トリアジン系紫外線吸収剤；ヒンダードアミン系光安定剤；ラクトン系安定剤：ＨＡＬＳ等を挙げることができる。これらは、１種単独で用いても、２種以上を併用してもよい。
【０１５５】
光安定剤の市販品の具体例としては、ＢＡＳＦ製のチヌビンＰ（商品名）、チヌビン７７０ＤＦ（商品名）、Ｃｉｍａｓｓｏｒｂ２０２０ＦＤＬ（商品名）、ＡＤＥＫＡ社製のアデカスタブＬＡ−５２（商品名）、アデカスタブＬＡ−５７（商品名）、アデカスタブＬＡ−７７Ｙ（商品名）を例示することができる。
【０１５６】
本実施形態の粘接着剤組成物中の光安定剤含有量としては、高い耐光性の点で０．０３質量％以上が好ましく、０．０５質量％以上がより好ましく、０．０７質量％以上がさらに好ましい。
また、本実施形態の粘接着剤組成物中の耐光剤含有量としては、耐光剤のブリードの抑制や経済性の点で、１質量％以下が好ましく、０．５質量％以下がより好ましく、０．３質量％以下がさらに好ましい。
より高い耐光性の点で、上記の耐光剤にさらに上記の酸化防止剤を併用することが好ましい。
酸化防止剤の中で、より高い耐光性の点で、上記耐光剤に加えて、少なくともリン系酸化防止剤を用いることが好ましい。
本実施形態の粘接着剤組成物中の酸化防止剤含有量としては、高い耐光性の点で、０．０２質量％以上が好ましく、０．０４質量％以上がより好ましく、０．０６質量％以上がさらに好ましい。
また、本実施形態の粘接着剤組成物中の耐光剤含有量としては、酸化防止剤のブリードの抑制や経済性の点で、１．５質量％以下が好ましく、１．０質量％以下がより好ましい。
【０１５７】
（微粒子充填剤）
粘接着剤組成物は、必要に応じて、微粒子充填剤を含んでいてもよい。微粒子充填剤としては、特に限定されないが、例えば、雲母、炭酸カルシウム、カオリン、タルク、酸化チタン、ケイソウ土、尿素系樹脂、スチレンビーズ、焼成クレー、澱粉、亜鉛華、活性亜鉛華形質炭酸マグネシウム、水酸化シリカゲル、珪藻土、硫酸バリウム等が挙げられる。これらの形状は、好ましくは球状であり、その寸法（球状の場合は直径）については特に限定されるものではない。
【０１５８】
〔粘接着剤組成物の特性〕
本実施形態の粘接着剤組成物の性能は、後述する実施例において示される条件により作製される粘着テープを用い、実施例中に示された測定条件に従って測定することができる。
【０１５９】
粘接着剤組成物のＧ‘（測定条件：２５℃、１０ｒａｄ／ｓ）は、好ましくは２００００以下であり、より好ましくは１５０００以下である。粘接着剤のＧ‘が上記範囲内であることにより、粘接着剤組成物の糊残りがより減少する傾向にある。
【０１６０】
また、液状希釈剤の含有量は、粘接着剤組成物１００質量％に対して、好ましくは６０質量％以下である。液状希釈剤の含有量が上記範囲内であることにより、特に経皮的薬物送達用途を包含する接着剤の皮膚適用に有用である。
【０１６１】
本実施形態の粘接着剤組成物は、紙加工、製本、使い捨て製品等にも利用可能である。このなかでも、湿潤状態での接着に優れているので、使い捨て製品に好適である。使い捨て製品は、織布、不織布、ゴム、樹脂、紙類、ポリオレフィンフィルム、ポリエステルフィルム、ＰＶＣフィルム、アイオノマーフィルム、ＰＶＤＣフィルム、ＰＶＡフィルム、ＰＣフィルム、ＰＳフィルム、ＰＡＮフィルム、ＰＥＮフィルム、セロファンフィルム、ナイロンフィルム、ポリイミドフィルム、ＥＭＡＡフィルム、ＥＶＯＨフィルムからなる群から選択される少なくとも一種の部材に粘接着剤組成物に溶液塗工あるいは、ホットメルト塗工することで構成することができる。尚、ポリオレフィンフィルムは、耐久性及びコスト等の理由からポリエチレンフィルムやポリプロピレンフィルムが好ましい。尚、紙類は耐久性及びコスト等の理由からクラフト紙が好ましく、耐久性及び耐水性の観点からポリエチレンをラミネートしたクラフト紙が好ましい。
【０１６２】
衛生材料向け使い捨て製品用ホットメルト粘接着剤の１５０℃の溶融粘度は、好ましくは５０００ｍＰａ．ｓ以下であり、より好ましくは４００〜３５００ｍＰａ．ｓであり、さらに好ましくは８００〜３０００ｍＰａ．ｓである。溶融粘度とは、ホットメルト粘接着剤の溶融体の粘度であり、ブルックフィールドＲＶＴ型粘度計（スピンドルＮｏ．２７）で測定される。溶融粘度が上記範囲であることにより、ホットメルト粘接着剤は、低温塗工に適したものとなり、さらには不織布にも均一に塗工され、浸透し易くなるので、衛生材料向け使い捨て製品用に好適である。
【０１６３】
衛生材料向け使い捨て製品としては、特に限定されないが、例えば、紙おむつ、生理用ナプキン、ペットシート、病院用ガウン、手術用白衣等が挙げられる。
【０１６４】
〔粘接着剤組成物の製造方法〕
本実施形態の粘接着剤組成物は、公知の方法により、上述した水素添加ブロック共重合体組成物と、粘着付与剤と、軟化剤と、必要に応じてその他の成分と、を混合することにより製造することができる。混合方法としては、特に限定されないが、例えば、ブロック共重合体組成物、粘着付与剤、軟化剤とを、混合機又はニーダー等で、加熱しながら均一混合する方法が挙げられる。
【０１６５】
混合する際の温度は、好ましくは１３０℃〜２２０℃であり、より好ましくは１４０℃〜２１０℃であり、さらに好ましくは１５０℃〜２００℃である。混合する際の温度が１３０℃以上であることにより、ブロック共重合体組成物を十分に溶融でき、分散が良好となる傾向にある。また、混合する際の温度が２２０℃以下であることにより、架橋剤や粘着付与剤の低分子量成分の蒸発、粘接着特性の劣化の防止ができる傾向にある。
【０１６６】
〔粘接着剤組成物の塗布方法〕
粘接着剤組成物を塗布して使用する場合、その塗布方法は、目的とする製品を得ることができる限り、特に制限されるものではなく、例えば、粘接着剤組成物を溶媒に溶かし、溶液塗工する方法や粘接着剤組成物を溶融させて塗工するホットメルト塗工法等で塗工する方法が挙げられる。
【０１６７】
このなかでも、環境汚染や塗工の容易性からホットメルト塗工法が好ましい。ホットメルト塗工法は、接触塗布及び非接触塗布に大別される。「接触塗布」とは、ホットメルト接着剤を塗布する際、噴出機を部材やフィルムに接触させる塗布方法をいう。また、「非接触塗布」とは、ホットメルト接着剤を塗布する際、噴出機を部材やフィルムに接触させない塗布方法をいう。接触塗布方法としては、特に限定されないが、例えば、スロットコーター塗工及びロールコーター塗工、ダイコート塗工、多孔状に塗工するポーラスコート、パターンコート等が挙げられる。また、非接触塗布方法としては、特に限定されないが、例えば、間欠又は連続塗工で接着剤をエアーでらせん状に塗布できるスパイラル塗工、波状に塗布できるオメガ塗工やコントロールシーム塗工、面状に塗布できるスロットスプレー塗工やカーテンスプレー塗工、点状に塗工できるドット塗工、線状に塗工できるビード塗工、ホットメルトを発泡させるフォーミングメルト塗工、糸状のものへの塗工、霧状に塗工するスプレー塗工などが挙げられる。
【０１６８】
従来の熱安定性に乏しいホットメルト接着剤は、高温タンク内で容易に成分が相分離する。相分離は、タンクフィルター、輸送配管詰まりの原因ともなる。この点、本実施形態の粘接着剤組成物は、熱安定性が良好であり、１００〜２２０℃の高温タンク内で均一に溶融され、相分離が抑制されたものとなる。
【０１６９】
衛生材料向け使い捨て製品の製造ラインでは、一般に使い捨て製品の各種部材（例えば、ティッシュ、コットン、不織布、ポリオレフィンフィルム等）にホットメルト接着剤を塗布する。塗布の際、ホットメルト接着剤を、種々の噴出機から噴出して使用してよい。
衛生材料向け使い捨て製品向けのホットメルト粘接着剤は、スパイラル塗工に適している。ホットメルト粘接着剤を、スプレー塗工にて広い幅で塗工できることは、使い捨て製品を製造するには極めて有用である。広い幅で塗工できるホットメルト接着剤は、ホットエアーの圧力を調整することにより、塗工幅を狭く調節することが可能である。
【０１７０】
ホットメルト粘接着剤が広い幅で塗工困難であると、充分な接着面積を得るために数多くのスプレーノズルが必要になり、尿取りライナーのような比較的小さな使い捨て製品、複雑な形状の使い捨て製品を製造するにも不適である。
この点、本実施形態の粘接着剤組成物は、広い幅でスパイラル塗工が可能であるため、衛生材料向け使い捨て製品用として好適である。
【０１７１】
本実施形態の粘接着剤組成物は、１５０℃以下の塗工適性が良好なので、衛生材料向け使い捨て製品の製造に有用である。ホットメルト接着剤を高温で塗工すると、使い捨て製品の基材であるポリオレフィン（好ましくは、ポリエチレン）フィルムが溶融したり、熱収縮したりするので、使い捨て製品の外観が大きく損なわれる。１５０℃以下でホットメルト粘接着剤を塗工すると、使い捨て製品の基材であるポリオレフィン（好ましくは、ポリエチレン）フィルムや不織布の外観が殆ど変化せず、製品の外観が損なわれない。
【０１７２】
本実施形態の粘接着剤組成物は、高速塗工適性に優れているので、短時間で衛生材料向け使い捨て製品を製造するために好適である。高速で搬送される基材にホットメルト粘接着剤を塗工する場合、接触式の塗工方法では、摩擦による基材の破断が発生することがある。本実施形態の粘接着剤組成物は、非接触塗工の一種であるスパイラル塗工に適しているので、高速塗工向きであり、使い捨て製品の生産効率を向上させることが可能である。さらに、高速塗工に適した本実施形態の粘接着剤組成物は、塗工パターンが乱れることもない。
【０１７３】
〔用途〕
本実施形態の粘接着剤組成物は、良好な溶解性及び塗工性、吐出安定性、表面肌を有し、粘着性及び粘着力に優れ、かつこれらの粘接着特性バランスも良好である。このような特徴を生かして、各種粘着テープ・ラベル類、感圧性薄板、感圧性シート、表面保護シート・フィルム、各種軽量プラスチック成型品固定用裏糊、カーペット固定用裏糊、タイル固定用裏糊、接着剤等に利用でき、特に粘着性テープ用、粘着性シート・フィルム用、粘着性ラベル用、表面保護シート・フィルム用、衛材用等の各種用途の粘接着剤用として好適に用いることができる。  
【実施例】
【０１７４】
以下、具体的な実施例と比較例を挙げて本実施形態について詳細に説明するが、本実施形態は以下の実施例に限定されるものではない。なお、以下の実施例及び比較例において、重合体の特性や物性の測定は、下記の方法により行った。【０１７５】
〔（１）：水素添加ブロック共重合体組成物の特性〕＜（１−１）重量平均分子量＞
下記測定方法（１）の方法で測定した。ただし、測定方法（１）の方法で測定した際に成分（Ｂ）の分子量が成分（Ａ）の分子量の２．５倍以上となる場合には、測定方法（２）の方法で測定を行い、その結果を成分（Ａ）及び成分（Ｂ）の重量平均分子量とした。
１．測定方法（１）
成分（Ａ）及び成分（Ｂ）の重量平均分子量を、後述の測定条件に基づき、市販の標準ポリスチレンの測定から求めた検量線（標準ポリスチレンのピーク分子量を使用して作成）を使用して、各例の（水素添加）ブロック共重合体組成物を測定サンプルとして得られたクロマトグラムのピークに基づいて求めた。すなわち、測定ソフトとしてＨＬＣ−８３２０ＥｃｏＳＥＣ収集を用い、解析ソフトとしてＨＬＣ−８３２０解析を用いて重量平均分子量を求めた。
後述の調製方法（重合方法、並びに、カップリング剤の種類及び使用量）から判断して、分子量３０，０００以上の範囲にピークトップを有し、且つブロック共重合体組成物の総ピーク面積に対して面積比が０．１以上を有するピークのうち、ピークトップ分子量が最も低いピークを成分（Ａ）のピークとし、ピークトップ分子量が成分（Ａ）の分子量より高く、且つ、分子量５０，０００以上の範囲にピークトップを有し、且つ、総ピーク面積に対して面積比が０．１以上を有するピークを成分（Ｂ）のピークとした。【０１７６】
なお、成分（Ａ）、成分（Ｂ）の各重量平均分子量は、後述のシステム・ソフトにてＧＰＣ曲線各ピーク間変曲点でのベースラインまでの垂直分割により求められる。ここで、ピーク間変曲点は、隣接するピーク間のもっとも垂直方向に低い最低点（谷ピーク）とした。又最低点が連続する場合、その中間点とした。前述の変曲点により、上述のシステム・ソフト内の波形分離機能を用いて、垂直分割を行い、分割後、各重量平均分子量及び面積比を算出した。【０１７７】
（測定条件）
ＧＰＣ            ：ＨＬＣ−８３２０ＧＰＣ（東ソー株式会社製）
システム（測定・解析）ソフト：ＨＬＣ−８３２０ＥｃｏＳＥＣ収集、ＨＬＣ−８３２０解析（東ソー株式会社製）
検出器            ：ＲＩ
検出感度          ：３ｍＶ／分
サンプリングピッチ：６００ｍｓｅｃ
カラム            ：ＴＳＫｇｅｌ  ｓｕｐｅｒＨＺＭ−Ｎ（６ｍｍＩ．Ｄ×１５ｃｍ）４本（東ソー株式会社製）
溶媒              ：ＴＨＦ（テトラヒドロフラン）
流量              ：０．６ｍｍ／分
濃度              ：０．５ｍｇ／ｍＬ
カラム温度        ：４０℃
注入量            ：２０μＬ【０１７８】
２．測定方法（２）
成分（Ａ）及び成分（Ｂ）の重量平均分子量を、後述の測定条件に基づき、市販の標準ポリスチレンの測定から求めた検量線（標準ポリスチレンのピーク分子量を使用して作成）を使用して、各例の（水素添加）ブロック共重合体組成物を測定サンプルとして得られたクロマトグラムのピークに基づいて求めた。すなわち、測定・解析ソフトとしてＥｍｐｏｗｅｒ３を用いて重量平均分子量を求めた。水素添加したものについては、水素添加後ポリマーの分子量を測定した。
まず、分子量３０，０００以上の範囲にピークトップを有し、且つブロック共重合体組成物の総ピーク面積に対して、後述のピーク分割によって算出される面積比が０．２以上を有する単独ピークのうち、ピークトップ分子量が最も低いピークを成分（Ａ）のピークとし、それより高い分子量範囲のピークすべて（ただし、ピークの重量平均分子量が１００万未満のもの）を成分（Ｂ）とした。【０１７９】
なお、成分（Ａ）、成分（Ｂ）の各重量平均分子量は、後述のシステム・ソフトにてＧＰＣ曲線各ピーク間変曲点でのベースラインまでの垂直分割により求められる。ここで、ピーク間変曲点は、隣接するピーク間のもっとも垂直方向に   低い最低点（谷ピーク）とした。又最低点が連続する場合、その中間点とした。前述の変曲点により、上述のシステム・ソフト内の波形分離機能を用いて、垂直分割を行い、分割後、各重量平均分子量及び面積比を算出した。【０１８０】
（測定条件）
ＧＰＣ：ＡＣＱＵＩＴＹ  ＡＰＣシステム（日本ウォーターズ株式会社製）
システム（測定・解析）ソフト；Ｅｍｐｏｗｅｒ３（日本ウォーターズ株式会社製）  検出器：ＲＩ
屈折率単位フルスケール：５００μＲＩＵ
出力フルスケール：２０００ｍＶ
サンプリングレート：１０ポイント数／ｓｅｃ
カラム：ＡＣＱＵＩＴＹ  ＡＰＣ  ＸＴ１２５（４．６ｍｍ×１５０ｍｍ）；１本
ＡＣＱＵＩＴＹ  ＡＰＣ  ＸＴ２００（４．６ｍｍ×１５０ｍｍ）；１本
ＡＣＱＵＩＴＹ  ＡＰＣ  ＸＴ９００（４．６ｍｍ×１５０ｍｍ）；１本
ＡＣＱＵＩＴＹ  ＡＰＣ  ＸＴ４５０（４．６ｍｍ×１５０ｍｍ）；１本
溶媒：ＴＨＦ（テトラヒドロフラン）
流量：１．０ｍＬ／分
濃度：０．１ｍｇ／ｍＬ
カラム温度：４０℃
注入量：２０μＬ【０１８１】
＜（１−２）成分（Ａ）及び成分（Ｂ）の含有量＞
上記（１−１）測定方法（１）又は（２）で測定した溶出曲線の総ピーク面積に対する、（１−１）に記載の方法で決定した成分（Ａ）及び成分（Ｂ）各々のピークの面積の比から、成分（Ａ）及び成分（Ｂ）の含有量を求めた。
なお、面積比については、解析ソフトにＨＬＣ−８３２０解析を用いて各ピーク間曲線の変曲点での垂直分割により求めた。
【０１８２】
＜（１−３）ビニル芳香族炭化水素単量体単位（スチレン）の含有量＞
一定量の水素添加ブロック共重合体組成物をクロロホルムに溶解し、紫外分光光度計（島津製作所製、ＵＶ−２４５０）を用いて、溶解液中のビニル芳香族炭化水素成分（スチレン）に起因する吸収波長（２６２ｎｍ）のピーク強度を測定した。得られたピーク強度から、検量線を用いてビニル芳香族炭化水素単量体単位（スチレン）の含有量を算出した。【０１８３】
＜（１−４）共役ジエン化合物単量体単位中のビニル結合量及び共役ジエン化合物単量体単位の水素添加率＞
水素添加ブロック共重合体組成物中のビニル結合量及び共役ジエン化合物に基づく不飽和二重結合のトータル水素添加率を、核磁気共鳴スペクトル解析（ＮＭＲ）により、下記の条件で測定した。【０１８４】
水添反応後の反応液に大量のメタノールを添加することで、水素添加ブロック共重合体組成物を沈殿させて回収した。次いで、回収した水素添加ブロック共重合体組成物をアセトンで抽出し、水素添加ブロック共重合体組成物を真空乾燥した。これを、１Ｈ−ＮＭＲ測定のサンプルとして用いて、トータル水素添加率とビニル結合量を測定した。【０１８５】
１Ｈ−ＮＭＲの測定条件は以下のとおりとした。
（測定条件）
測定機器      ：ＪＮＭ−ＬＡ４００（ＪＥＯＬ製）
溶媒          ：重水素化クロロホルム
測定サンプル  ：ポリマーを水素添加する前後の抜き取り品
サンプル濃度  ：５０ｍｇ／ｍＬ
観測周波数    ：４００ＭＨｚ
化学シフト基準：ＴＭＳ（テトラメチルシラン）
パルスディレイ：２．９０４秒
スキャン回数  ：６４回
パルス幅      ：４５°
測定温度      ：２６℃【０１８６】
＜（１−５）動的粘弾性スペクトルの損失係数ｔａｎδの最大値＞
動的粘弾性スペクトルを下記の方法により測定し、損失係数ｔａｎδの最大値を得た。【０１８７】
まず、水素添加ブロック共重合体組成物を厚さ２ｍｍのシートに成形した後に幅１０ｍｍ、長さ３５ｍｍのサイズにカットし、測定用試料とした。【０１８８】
装置ＡＲＥＳ（ティーエイインスツルメントー株式会社製、商品名）の捻りタイプのジオメトリーに測定用試料をセットし、実効測定長さは２５ｍｍ、ひずみ０．５％、周波数１Ｈｚ、測定範囲−１００℃から１００℃まで、昇温速度３℃／分の条件により測定した。【０１８９】
＜（１−６）ＳＰ値＞
モル体積、モル凝集エネルギーはＢｉｃｅｒａｎｏ法に従って求めた。
なお、共役ジエン化合物を主体とする重合体ブロックのＳＰ値を求める際の水素未添加の１，２−結合、水素添加後の１，２−結合、水素未添加の１，４−結合及び水素添加後の１，４−結合の各成分の含有量は、水素添加率とビニル結合量から以下のように算出した。
水素未添加の１，２−結合（ｍｏｌ％）；（ビニル結合量）−（水素添加後の１，２−結合）
水素添加後の１，２−結合（ｍｏｌ％）；（ビニル結合量）×（ビニル結合量の水素添加率）
水素未添加の１，４−結合（ｍｏｌ％）；１００−（ビニル結合量）−（水素添加後の１，４−結合）
水素添加後の１，４−結合（ｍｏｌ％）；（水素添加率）−（水素添加後の１，２−結合）【０１９０】
〔（２）：粘接着剤組成物の物性の測定〕
（粘接着剤組成物（配合α、配合β、配合γ）の作製）
配合α：水素添加ブロック共重合体組成物１００質量部に対して、粘着付与剤であるＱｕｉｎｔｏｎｅＲ１００（日本ゼオン（株）製）を１４０質量部（実施例１６及び実施例２０は１００質量部）と、軟化剤であるダイアナプロセスオイルＮＳ−９０Ｓ（出光興産（株）製）を３０質量部とを配合し、１８０℃×３０分間、加圧双腕型ニーダー（型式：Ｄ０．３−３、（株）森山製作所）で溶融混練し、均一なホットメルト型粘接着剤組成物を得た。
配合β：水素添加ブロック共重合体組成物１００質量部に対して、粘着付与剤であるＱｕｉｎｔｏｎｅＲ１００（日本ゼオン（株）製）を１８０質量部と、軟化剤であるダイアナプロセスオイルＰＷ−９０（出光興産（株）製）を７０質量部とを配合し、１８０℃×３０分間、加圧双腕型ニーダー（型式：Ｄ０．３−３、（株）森山製作所）で溶融混練し、均一なホットメルト型粘接着剤組成物を得た。
配合γ：表５に記載の配合で、１８０℃×３０分間、加圧双腕型ニーダー（型式：Ｄ０．３−３、（株）森山製作所）で溶融混練し、均一なホットメルト型粘接着剤組成物を得た。【０１９１】
なお、各粘接着剤組成物には、水素添加ブロック共重合体組成物１００質量部に対して、安定剤として２−ｔ−ブチル−６−（３−ｔ−ブチル−２−ヒドロキシ−５−メチルベンジル）−４−メチルフェニルアクリレートを１質量部配合した。【０１９２】
＜（２−１−１）粘接着剤組成物（配合α）の溶融粘度＞
粘接着剤組成物の溶融粘度は、温度１８０℃でブルックフィールド型粘度計（ブルックフィールド社製  ＤＶ−ＩＩＩ）により測定した。得られた値に基づいて溶融粘度を下記の基準により評価した。評価は、良好な順から◎、○、×とした。
溶融粘度（Ｐａ・ｓ）≦５０    ：◎
５０＜溶融粘度（Ｐａ・ｓ）≦１５０  ：○
１５０＜溶融粘度（Ｐａ・ｓ）          ：×
＜（２−１−２）粘接着剤組成物（配合β）の溶融粘度＞
粘接着剤組成物の溶融粘度は、温度１６０℃でブルックフィールド型粘度計（ブルックフィールド社製  ＤＶ−ＩＩＩ）により測定した。得られた値に基づいて溶融粘度を下記の基準により評価した。評価は、良好な順から○、△、×とした。
溶融粘度（Ｐａ・ｓ）≦１５    ：○
１５＜溶融粘度（Ｐａ・ｓ）≦５０    ：△
５０＜溶融粘度（Ｐａ・ｓ）          ：×【０１９３】
＜（２−２−１）粘接着組成物（配合α）の針入度＞
粘接着組成物の風合いを評価するために、ＪＩＳ−Ｋ  ２２０７に準じ、恒温水浴槽で２５℃に保った粘接着組成物に、規定の針が５秒間に進入する長さを測定した。評価は、良好な順から◎、○、△、×とした。
針入度（１／１０ｍｍ）≧６０  ：◎
６０＞針入度（１／１０ｍｍ）≧４５  ：○
４５＞針入度（１／１０ｍｍ）≧３０  ：△
３０＞針入度（１／１０ｍｍ）        ：×
＜（２−２−２）粘接着組成物（配合β、配合γ）の針入度＞
粘接着組成物の風合いを評価するために、ＪＩＳ−Ｋ  ２２０７に準じ、恒温水浴槽で２５℃に保った粘接着組成物に、規定の針が５秒間に進入する長さを測定した。評価は、良好な順から○、×とした。
針入度（１／１０ｍｍ）≧４０  ：○
４０＞針入度（１／１０ｍｍ）        ：×【０１９４】
（粘着テープの作製）
溶融させた粘接着剤組成物を室温まで冷却し、これをトルエンに溶かした。得られたトルエン溶液をアプリケーターでＰＥＴフィルムにコーティングし、その後、室温で３０分間、７０℃のオーブンで７分間保持し、トルエンを完全に蒸発させて、粘着テープを作成した。粘着テープの基材であるＰＥＴフィルムと粘着層の厚さはそれぞれ、粘接着組成物（配合α）の場合は５０μｍ／４０μｍであり、粘接着組成物（配合β）の場合は３８μｍ／３０μｍとした。【０１９５】
＜（２−３）粘接着剤組成物（配合α、配合γ）のプローブタック＞
粘接着剤組成物のプローブタックはＡＳＴＭ  Ｄ２９７９に準じて測定した。温度２３℃にて、粘着テープをウェイト（荷重１０ｇ）に張り付けた後、プローブ（５ｍｍφ）を１ｍｍ／ｓｅｃの速さで粘着テープに接触させる。１秒後に１ｍｍ／ｓｅｃの速さでプローブを引き剥がし、そのときの最大値をプローブタックの値として測定し、タックを評価した。評価は、良好な順から◎、○、△、×とした。
プローブタック（Ｎ／５ｍｍφ）≧２．０  ：◎
２．０＞プローブタック（Ｎ／５ｍｍφ）≧１．２  ：○
１．２＞プローブタック（Ｎ／５ｍｍφ）≧０．６  ：△
０．６＞プローブタック（Ｎ／５ｍｍφ）          ：×【０１９６】
＜（２−４−１）粘接着剤組成物の粘着力（配合α）＞
２５ｍｍ幅の粘着テープをＳＵＳ板に貼り付け、引き剥がし速度３００ｍｍ／ｍｉｎで引き剥がし、その際の１８０°剥離力を測定した。得られた剥離力に基づいて下記の基準により粘接着剤組成物の粘着力を評価した。評価は、良好な順から○、△、×とした。
７≦粘着力（Ｎ／１０ｍｍ）      ：○
４≦粘着力（Ｎ／１０ｍｍ）＜７  ：△
粘着力（Ｎ／１０ｍｍ）＜４  ：×
＜（２−４−２）粘接着剤組成物の粘着力（配合β、配合γ）＞
２５ｍｍ幅の粘着テープをＳＵＳ板に貼り付け、引き剥がし速度３００ｍｍ／ｍｉｎで引き剥がし、その際の１８０°剥離力を測定した。得られた剥離力に基づいて下記の基準により粘接着剤組成物の粘着力を評価した。評価は、良好な順から○、×とした。
５≦粘着力（Ｎ／１０ｍｍ）      ：○
粘着力（Ｎ／１０ｍｍ）＜５  ：×
【０１９７】
＜（２−５−１）粘接着剤組成物（配合α）の保持力＞
ＳＵＳ板に１５ｍｍ×１５ｍｍの面積が接するように粘着テープを貼り付け、５０℃において１ｋｇの荷重を与えて粘着テープがずれ落ちるまでの時間を測定した。得られた時間に基づいて、下記の基準により粘接着剤組成物の保持力を評価した。評価は、良好な順から◎、○、△、×とした。
３００≦保持力（分）          ：◎
１３０≦保持力（分）＜３００  ：○
７０≦保持力（分）＜１３０  ：△
保持力（分）＜７０    ：×
＜（２−５−２）粘接着剤組成物（配合β、配合γ）の保持力＞
ＳＵＳ板に２５ｍｍ×１５ｍｍの面積が接するように粘着テープを貼り付け、５０℃において１ｋｇの荷重を与えて粘着テープがずれ落ちるまでの時間を測定した。得られた時間に基づいて、下記の基準により粘接着剤組成物の保持力を評価した。評価は、良好な順から○、△、×とした。
３０≦保持力（分）          ：○
５≦保持力（分）＜３０    ：△
保持力（分）＜５      ：×
＜（２−６）粘接着剤組成物（配合β）のボールタック＞
実施例及び比較例で得られた粘接着剤組成物のタックは、ＪＩＳ−Ｚ０２３７に準じた、傾斜式ボールタックにより評価した。具体的には、剛球を置く起点と、起点に続く助走路（１００ｍｍ）と、助走路に続く粘着テープの粘着面（１００ｍｍ）を斜面に備える三角形の装置（傾斜角３０度）を用意し、斜面上方の起点から斜面下方の粘着面へ向けて、剛球（サイズ：１／３２〜３２／３２インチ）を転がした。粘着面上で停止したボールのサイズの３２倍の数値を「ボールナンバー」と呼び、各粘着テープにおいて停止した最大のボールナンバーを測定した。得られたボールナンバーに基づいて、下記の基準により粘接着剤組成物のタックを評価した。評価は、良い順から○、△、×とする。
２５≦ボールナンバー                ：○
２０≦ボールナンバー＜２５          ：△
ボールナンバー＜２０          ：×【０１９８】
〔（３）：水素添加触媒の調製〕
後述する実施例及び比較例において、水素添加ブロック共重合体組成物を作製する際に用いる水素添加触媒を、下記の方法により調製した。攪拌装置を具備する反応容器を窒素置換しておき、これに、乾燥、精製したシクロヘキサンを１Ｌ仕込んだ。次に、ビス（η５−シクロペンタジエニル）チタニウムジクロリド１００ｍｍｏｌを添加した。これを十分に攪拌しながら、トリメチルアルミニウム２００ｍｍｏｌを含むｎ−ヘキサン溶液をさらに添加して、室温にて約３日間反応させた。これにより水素添加触媒を得た。【０１９９】
〔（４）：水素添加ブロック共重合体組成物の調製〕
＜製造例１＞
攪拌機及びジャケット付きの内容量４０Ｌのステンレス製オートクレーブを、洗浄、乾燥、窒素置換し、シクロヘキサン５９６０ｇを仕込み、ジャケットに温水を通水して内容物を７０℃に設定した。Ｎ，Ｎ，Ｎ’，Ｎ’−テトラメチルエチレンジアミン（以下、ＴＭＥＤＡと称する）２．５ｇ及びｎ−ブチルリチウムシクロヘキサン溶液（純分で３．７９ｇ）を添加し、スチレンを含むシクロヘキサン溶液（純分で４３０ｇ）を連続的に添加した。スチレンの重合転化率は１００％であった。引き続き、１，３−ブタジエンを含むシクロヘキサン溶液（純分で２６００ｇ）を連続的に添加して重合を継続した。ブタジエンの重合転化率は１００％であった。その後に、カップリング剤４．８４ｇを添加し、カップリング反応させた。カップリング剤としてはエポトートＺＸ−１０５９（新日鉄住金化学株式会社）とシクロヘキサンを質量比で、９０：１０で混合したものを用いた。カップリング剤添加後、メタノール０．７０ｇを加えて失活させた。モノマーは常に重合溶液中に添加されるように制御しながら３箇所から添加し、重合中の溶液の温度が最小である時点と最大である時点の温度差は３．２℃であった。【０２００】
さらに、得られたブロック共重合体組成物溶液に、上記のようにして調製した水素添加触媒を、ブロック共重合体組成物１００質量部当たり、Ｔｉ基準で１００ｐｐｍ添加し、連続プロセスで水素添加反応を行った。この時用いた水添反応器は反応器の高さ（Ｈ）と内径（直径、Ｄ）の比（Ｈ／Ｄ）が５．２であり、水添反応時の溶液の温度の最大値と最小値の差は３．２℃であった。得られた水素添加ブロック共重合体組成物における共役ジエン化合物に基づく不飽和二重結合のトータル水素添加率は５２ｍｏｌ％であった。【０２０１】
得られた水素添加ブロック共重合体組成物溶液に、オクタデシル−３−（３，５−ジ−ｔ−ブチル−４−ヒドロキシフェニル）プロピオネートを、上記ブロック共重合体組成物１００質量部に対して０．３質量部添加し、充分混合した。その後溶媒を加熱除去し製造例１の組成物を得た。得られた水素添加ブロック共重合体組成物は、スチレンの含有量が１４質量％であり、ブタジエン部の平均ビニル結合量が３８質量％であった。また、得られた水素添加ブロック共重合体組成物の成分（Ａ）の含有量は４８質量％であり、重量平均分子量は１１５，０００であり、成分（Ｂ）の含有量は５２質量％であり、重量平均分子量は２２８，０００であった。分子量および含有量は測定方法（１）にしたがって求めた。ｔａｎδの最大値は１．５であった。【０２０２】
＜製造例２＞
（成分（Ａ））
攪拌機及びジャケット付きの内容量４０Ｌのステンレス製オートクレーブを、洗浄、乾燥、窒素置換し、シクロヘキサンを仕込み、ジャケットに温水を通水して内容物を６５℃に設定した。ＴＭＥＤＡ及びｎ−ブチルリチウムシクロヘキサン溶液を添加し、スチレンを含むシクロヘキサン溶液を連続的に添加した。スチレンの重合転化率は１００％であった。引き続き、１，３−ブタジエンを含むシクロヘキサン溶液を連続的に添加して重合を継続した。ブタジエンの重合転化率は１００％であった。その後、メタノールを加えて失活させた。モノマーは常に重合溶液中に添加されるように制御しながら３箇所から添加し、重合中の溶液の温度が最小である時点と最大である時点の温度差は３．８℃であった。【０２０３】
さらに、得られたブロック共重合体溶液に、上記のようにして調製した水素添加触媒を、ブロック共重合体１００質量部当たり、Ｔｉ基準で１００ｐｐｍ添加し、水素圧０．８ＭＰａ、平均温度１１０℃で、連続プロセスで水素添加反応を行った。この時用いた水添反応器はＨ／Ｄが５．２であり、水添反応時の溶液の温度の最大値と最小値の差は４．２℃であった。【０２０４】
得られた水素添加ブロック共重合体溶液に、オクタデシル−３−（３，５−ジ−ｔ−ブチル−４−ヒドロキシフェニル）プロピオネートを、上記ブロック共重合体１００質量部に対して０．３質量部添加し、充分混合した。以上の操作により、製造例２の成分（Ａ）を得た。【０２０５】
（成分（Ｂ））
攪拌機及びジャケット付きの内容量４０Ｌのステンレス製オートクレーブを、洗浄、乾燥、窒素置換し、シクロヘキサンを仕込み、ジャケットに温水を通水して内容物を６５℃に設定した。ＴＭＥＤＡ及びｎ−ブチルリチウムシクロヘキサン溶液を添加し、スチレンを含むシクロヘキサン溶液を連続的に添加した。スチレンの重合転化率は１００％であった。引き続き、１，３−ブタジエンを含むシクロヘキサン溶液を連続的に添加して重合を継続した。ブタジエンの重合転化率は１００％であった。引き続き、スチレンを含むシクロヘキサン溶液を連続的に添加して重合を継続した。スチレンの重合転化率は１００％であった。その後、メタノールを加えて失活させた。モノマーは常に重合溶液中に添加されるように制御しながら３箇所から添加し、重合中の溶液の温度が最小である時点と最大である時点の温度差は３．８℃であった。【０２０６】
さらに、得られたブロック共重合体溶液に、上記のようにして調製した水素添加触媒を、ブロック共重合体１００質量部当たり、Ｔｉ基準で１００ｐｐｍ添加し、水素圧０．８ＭＰａ、平均温度１１０℃で、連続プロセスで水素添加反応を行った。この時用いた水添反応器はＨ／Ｄが５．２であり、水添反応時の溶液の温度の最大値と最小値の差は４．１℃であった。【０２０７】
得られた水素添加ブロック共重合体溶液に、オクタデシル−３−（３，５−ジ−ｔ−ブチル−４−ヒドロキシフェニル）プロピオネートを、上記ブロック共重合体１００質量部に対して０．３質量部添加し、充分混合した。以上の操作により、製造例２の成分（Ｂ）を得た。【０２０８】
最後に、上記成分（Ａ）を含む水素添加ブロック共重合体溶液と上記成分（Ｂ）を含む水素添加ブロック共重合体溶液とを混合し、溶媒を加熱除去し製造例２の水素添加ブロック共重合体組成物を得た。また、得られた反応液の一部を取り出して、製造例１と同様の測定を行った。これらの測定値は表１に示す。【０２０９】
＜製造例３〜１８、２２、２３＞
ＴＭＥＤＡ，ｎ−ブチルリチウム、スチレン、１，３−ブタジエン、カップリング剤、及びメタノールの量、製造条件をそれぞれ表１に示すように変更したこと以外は製造例１と同様にして、製造例３〜１８、２２、２３の水素添加ブロック共重合体組成物を得た。これらの水素添加ブロック共重合体組成物については製造例１と同様の測定を行った。その結果を表１に示す。
＜製造例１９〜２１＞
ＴＭＥＤＡ，ｎ−ブチルリチウム、スチレン、１，３−ブタジエン、カップリング剤、及びメタノールの量、カップリング剤の種類、製造条件をそれぞれ表１に示すように変更したこと以外は製造例１と同様にして、製造例１９〜２１の水素添加ブロック共重合体組成物を得た。なお、カップリング剤としてテトラエトキシシランを用いた。これらの水素添加ブロック共重合体組成物については分子量と含有量の測定を除き製造例１と同様の測定を行った。分子量および含有量は測定方法（２）にしたがって求めた。その結果を表１に示す。【０２１０】
＜実施例１＞
製造例１の水素添加ブロック共重合体組成物を用い、上述した粘接着組成物（配合α）の作製方法により、均一な、ホットメルト型粘接着剤組成物を得た。更に、上述した粘着テープの作製方法により粘着テープを得た。これらの粘接着剤組成物及び粘着テープを使って上述した粘接着剤組成物の物性の測定を行った。これらの結果を表２に示す。
＜実施例２〜１３、比較例１〜７＞
製造例１の水素添加ブロック共重合体組成物に代えて、製造例２〜１１、１８、１９、１２〜１７、及び、２３の水素添加ブロック共重合体組成物を用いたこと以外は実施例１と同様の操作を行い、粘接着剤組成物及び粘着テープをそれぞれ作製し、特性を評価した。これらの結果を表２に示す。なお、３０分混練してもトルクが安定しない場合は、トルクが安定するまで混練した。
＜実施例１４、１５、１７〜１９＞
実施例１の水素添加ブロック共重合体組成物１００質量部に代えて、表４に記載のポリマー配合例１〜５の組成で混合した重合体組成物１００質量部を用いたこと以外は実施例１と同様の操作を行い、粘接着剤組成物及び粘着テープをそれぞれ作成した。得られた各粘接着剤組成物及び粘着テープの評価結果を表２に示す。
＜実施例１６＞
実施例１の粘着付与剤１４０質量部に代えて、同じ粘着付与剤を１００質量部用いたこと以外は実施例１と同様の操作を行い、粘接着剤組成物及び粘着テープをそれぞれ作成した。得られた各粘接着剤組成物及び粘着テープの評価結果を表２に示す。
＜実施例２０＞
粘着付与剤１４０質量部に代えて、同じ粘着付与剤を１００質量部用い、製造例１の水素添加ブロック共重合体組成物に代えて、製造例１９の水素添加ブロック共重合体組成物を用いたこと以外は実施例１と同様の操作を行い、粘接着剤組成物及び粘着テープをそれぞれ作成した。得られた各粘接着剤組成物及び粘着テープの評価結果を表２に示す。【０２１１】
＜実施例２１＞
製造例１の水素添加ブロック共重合体組成物を用い、上述した粘接着剤組成物（配合β）の作製方法により、均一な、ホットメルト型粘接着剤組成物を得た。更に、上述した粘着テープの作製方法により粘着テープを得た。これらの粘接着剤組成物及び粘着テープを使って上述した粘接着剤組成物の物性の測定を行った。これらの結果を表３に示す。
＜実施例２２〜２６、比較例８＞
製造例１の水素添加ブロック共重合体組成物に代えて、製造例４、６、１９〜２１、及び、２３の水素添加ブロック共重合体組成物を用いたこと以外は実施例２１と同様の操作を行い、粘接着剤組成物及び粘着テープをそれぞれ作製し、特性を評価した。これらの結果を表３に示す。なお、３０分混練してもトルクが安定しない場合は、トルクが安定するまで混練した。
＜実施例２７〜３１＞
実施例２１の水素添加ブロック共重合体組成物１００質量部に代えて、表４に記載のポリマー配合例６〜１０の組成で混合した重合体組成物１００質量部を用いたこと以外は実施例１と同様の操作を行い、粘接着剤組成物及び粘着テープをそれぞれ作成した。得られた各粘接着剤組成物及び粘着テープの評価結果を表３に示す。【０２１２】
＜実施例３２〜３５＞
表４に示した配合例１１〜１４の組成となるように、上述した粘接着剤組成物（配合γ）の作成方法により、均一な、ホットメルト型粘接着剤組成物を得た。更に、上述した粘着テープの作製方法により粘着テープを得た。これらの粘接着剤組成物及び粘着テープを使って上述した粘接着剤組成物の物性の測定を行った。これらの結果を表５に示す。【０２１３】
なお、表１における成分（Ａ）及び成分（Ｂ）の構造は、調製方法から推定される構造である。
また、表４内の数値は、質量部数を示す。また、表内の各成分は以下のとおりである。また、下記（Ｐ１）〜（Ｐ３）はいずれも水素添加されていない。【０２１４】
（Ｐ１）非水素添加スチレン−イソプレン系ブロック共重合体（水素添加率０％）
（Ｐ１−１）Ｄ１１６１（クレイトンポリマー社製）
ＳＩ／ＳＩＳ、スチレン含有量１６質量％、ＳＩ含有量２０質量％
（Ｐ１−２）クインタック３４３３Ｎ（日本ゼオン社製）
ＳＩ／ＳＩＳ、スチレン含有量１５質量％、ＳＩ含有量７８質量％
（Ｐ１−３）クインタック３４６０（日本ゼオン社製）
ＳＩ／（ＳＩ）３Ｘ、スチレン含有量２５質量％、ＳＩ含有量３０質量％
※上記式中、「Ｓ」は、スチレンブロックを示し、「Ｉ」は、イソプレンブロックを示し、「Ｘ」は、カップリング剤残基を示す。
（Ｐ２）非水素添加スチレン−ブタジエン系ブロック共重合体（水素添加率０％）
（Ｐ２−１）Ｄ１１０２（クレイトンポリマー社製）
（Ｐ３）変性スチレン−ブタジエン系ブロック共重合体
（Ｐ３−１）タフプレンＴ９１２（旭化成ケミカルズ社製）
※上記式中、「Ｓ」は、スチレンブロックを示し、「Ｂ」は、ブタジエンブロックを示す。
（Ｔ）粘着付与剤
（Ｔ１）水素添加石油樹脂  アルコンＰ１００（荒川化学社製）
（Ｔ２）水素添加石油樹脂  アルコンＭ１００（荒川化学社製）
（Ｔ３）ロジンエステル樹脂  スーパーエステルＡ１００（荒川化学社製）
（Ｏ）オイル
（Ｏ１）パラフィン系オイル  ＰＷ−９０（出光興産社製）【０２１５】
【表１】
2015178259.tif 000002
【０２１６】
【表２】
2015178259.tif 000003
【０２１７】
【表３】
2015178259.tif 000004
【０２１８】
【表４】
2015178259.tif 000005
【０２１９】
【表５】
2015178259.tif 000006
【産業上の利用可能性】
【０２２０】
本発明の粘接着剤組成物は、各種粘着性テープ、粘着性シート、粘着性フィルム、粘着性ラベル類、感圧性薄板、感圧性シート、表面保護シート、表面保護フィルム、衛生材料、各種軽量プラスチック成型品固定用裏糊、カーペット固定用裏糊、タイル固定用裏糊、接着剤等に利用でき、特に、粘着性テープ用、粘着性シート用、粘着性フィルム用、粘着性ラベル用、表面保護シート用、表面保護フィルム用、衛生材料用の粘接着剤として産業上の利用可能性がある。【０２２１】
本願は、２０１４年５月１９日に日本国特許庁に出願された日本特許出願（特願２０１４−１０３８０９）に基づくものであり、その内容はここに参照として取り込まれる。
【国際調査報告】
2015178259.tif 000007
2015178259.tif 000008
2015178259.tif 000009
2015178259.tif 000010